(57)【要約】  カーボンブラックを充填した耐老化性のポリオレフィン製ラッピングホイルを開示し、これは、前記ラッピングホイルに６から８の範囲のｐＨ値を有するカーボンブラックを含有させることを特徴とする。【特許請求の範囲】
【請求項１】
カーボンブラックが充填されている耐老化性のポリオレフィン製ラッピングホイルであって、ｐＨが６から８のカーボンブラックを含んで成ることを特徴とするラッピングホイル。
【請求項２】
サーマルブラック、アセチレンブラックまたは好適にはランプブラックを含んで成ることを特徴とする請求項１記載のラッピングホイル。
【請求項３】
ハロゲンを含有しないことを特徴とする請求項１または２記載のラッピングホイル。
【請求項４】
難燃性であることを特徴とする請求項１−３の少なくとも１項記載のラッピングホイル。
【請求項５】
片面または両面、特に片面に接着剤の層、好適にはポリイソプレン、エチレン−酢酸ビニル共重合体および／またはポリアクリレートが基になった接着剤の層を有しかつ必要に応じてフィルムと接着剤の層の間に下塗り剤の層を有し、
前記接着剤の層の量が各場合とも１０から４０ｇ／ｍ２、好適には１８から２８ｇ／ｍ２であり、
鋼との接着強度が１．５から３Ｎ／ｃｍであり、
巻き戻し速度を３００ｍｍ／分にした時の巻き戻し力が１．２から６．０Ｎ／ｃｍ、好適には１．６から４．０Ｎ／ｃｍ、より好適には１．８から２．５Ｎ／ｃｍであり、そして／または
保持力が１５０分超である、
ことを特徴とする請求項１−４の少なくとも１項記載のラッピングホイル。
【請求項６】
共押出し加工、溶融被覆または分散被覆で生じさせた無溶媒感圧接着剤、好適には感圧分散接着剤、特にポリアクリレートが基になった接着剤を含んで成っていて、前記接着剤と担体ホイル表面の接合が炎またはコロナ前処理でか或は接着促進剤の層を共押出し加工または被覆で付着させることで成されていることを特徴とする請求項１−５の少なくとも１項記載のラッピングホイル。
【請求項７】
前記カーボンブラックの分率が少なくとも５ｐｈｒ、好適には少なくとも１０ｐｈｒであることを特徴とする請求項１−６の少なくとも１項記載のラッピングホイル。
【請求項８】
前記ポリオレフィンがプロピレンを単量体として含有することを特徴とする請求項１−７の少なくとも１項記載のラッピングホイル。
【請求項９】
前記好適なポリプロピレン重合体ばかりでなくまたＥＰＭおよびＥＰＤＭ重合体の種類のエチレン−プロピレン共重合体も含んで成ることを特徴とする請求項１−８の少なくとも１項記載のラッピングホイル。
【請求項１０】
前記カーボンブラックの添加をポリオレフィン、抗酸化剤および難燃充填材を混合した後にマスターバッチとして行い、特にそれをホイル製造装置に添加することを特徴とする請求項１−９の少なくとも１項記載のラッピングホイル。
【請求項１１】
該ラッピングホイルが一次抗酸化剤を少なくとも４ｐｈｒ含有するか或は一次抗酸化剤と二次抗酸化剤の組み合わせを少なくとも０．３ｐｈｒ、好適には少なくとも１ｐｈｒ含有するが、また、一次抗酸化剤機能と二次抗酸化剤機能が１つの分子の中に統合されていていてもよいことを特徴とする請求項１−１０の少なくとも１項記載のラッピングホイル
。
【請求項１２】
該ラッピングホイルが示す２０００時間後、特に３０００時間後の熱安定性が少なくとも１０５℃、好適には１２５℃であり、
該ラッピングホイルがこれを１３６℃で２０日間貯蔵した後に少なくとも１００％の破断伸びを示し、
該ラッピングホイルをポリオレフィン絶縁体を伴うケーブル上で貯蔵した時の３０００時間後の適合性が少なくとも１０５℃であり、
該ラッピングホイルをポリオレフィン絶縁体を伴うケーブル上で貯蔵した時の２０００時間後、好適には３０００時間後の適合性が１２５℃であり、
１６８時間後に達成する適合性が１４０℃であり、そして／または
１７０℃（３０分間）の耐熱性を達成する、
ことを特徴とする請求項１−１１の少なくとも１項記載のラッピングホイル。
【請求項１３】
９００ＭＰａ未満、好適には５００ＭＰａ以下、より好適には８０ＭＰａ以下の曲げ弾性率および／または１２０℃から１６６℃、好適には１４８℃未満、より好適には１４５℃未満の結晶子融点を示す少なくとも１種のポリプロピレンを含んで成ることを特徴とする請求項１−１２の少なくとも１項記載のラッピングホイル。
【請求項１４】
難燃充填材、特に水酸化マグネシウムが７０から２００ｐｈｒ、好適には１１０から１５０ｐｈｒ添加されていることを特徴とする請求項１−１３の少なくとも１項記載のラッピングホイル。
【請求項１５】
請求項１−１４の少なくとも１項記載のラッピングホイルを通風管またはワイヤーまたはケーブルを包むか、保護するか、それに標識を付けるか、それを絶縁するか或は密封する目的および自動車の中のケーブルハーネスまたは受像管用の磁場コイルを覆う目的で用いる使用。
【発明の詳細な説明】
【技術分野】
【０００１】
本発明は、カーボンブラックを充填した耐老化性のポリオレフィン製ラッピングホイル（ｗｒａｐｐｉｎｇ  ｆｏｉｌ）、特にハロゲンを含有させないでポリプロピレン共重合体を含有させかつ場合により感圧接着剤被膜を与えておいた難燃性態様に関し、これを例えばエアコン装置における通風ライン、ワイヤーまたはケーブルを包む目的などで使用、特に自動車の中のケーブルハーネスまたは受像管用の磁場コイルで使用するに適する。本ラッピングホイルは包むか、絶縁するか、標識を付けるか、密封するか或は保護する働きをする。本発明は、更に、本発明のホイルを製造する方法も包含する。本ラッピングホイルは、これに特殊な中性のカーボンブラックを用いることを特徴とする。
【背景技術】
【０００２】
ケーブル用ワインディングテープ（ｗｉｎｄｉｎｇ  ｔａｐｅｓ）および絶縁テープは一般に可塑化ＰＶＣフィルムで構成されていて、それの片面に感圧接着剤の被膜を有する。そのような製品の欠点をなくそうとする要求が増大している。可塑剤の蒸発およびハロゲン含有量が高いことがそのような欠点を構成している。代替のポリオレフィン製品が示す老化安定性は限られている。その上、それらは低温でさえ軟化し、例外はポリプロピレンおよびこれの共重合体であるが、特にそれらは容易に溶融するポリオレフィン、例えばＰＥまたはＥＶＡなどに比較して老化安定性が劣ると言った欠点を有する。従って、そのような種類のワインディングテープを適切な添加手段を用いて難燃性にしようとすると老化安定性が更に低下してしまう。この種類のテープは一般にファーネスブラックを用いて黒色に着色されている。そのような着色は老化挙動にとって好ましくないことが浮かび上がってきている。
【０００３】
通常の絶縁テープおよびケーブル用ワインディングテープに入っている可塑剤は徐々に蒸発し、それによって健康障害がもたらされ、特に、通常用いられるＤＯＰは好ましくない。その上、その蒸気は自動車のガラスに付着して視界を邪魔し（それによって、かなりの度合で運転の安全性が邪魔され）、これは本分野の技術者にフォギング（ｆｏｇｇｉｎｇ）（ＤＩＮ  ７５２０１）として知られる。例えば自動車のエンジンコンパートメントまたは絶縁テープの場合には電気装置などの温度がより高くなる結果として蒸発の度合が更に大きくなると、それに付随して可塑剤が失われることでラッピングホイルが脆くなってしまう。
【０００４】
ＰＶＣに添加剤が添加されていないと可塑剤がそれの防火性能を悪化させ、それをある程度補う目的でアンチモン化合物（毒性の観点から非常に好ましくない）が添加されるか或は塩素含有もしくは燐含有可塑剤が用いられる。
【０００５】
プラスチック廃棄物の焼却に関する議論、例えば自動車の再利用によるシュレッダー廃棄物などの背景に対抗して、ハロゲン含有量を低くすることでダイオキシンの生成を抑えようとする傾向にある。従って、ケーブルの絶縁の場合には壁厚が薄くなりかつラッピングで用いられるテープの場合にはＰＶＣフィルムの厚みが薄くなってきている。ワインディングテープの場合のＰＶＣフィルムの標準的厚みは８５から２００μｍである。８５μｍ未満にするとカレンダー加工作業中にかなりの問題が生じ、その結果として、ＰＶＣ含有量を低くしたそのような製品は実質的に使用不能である。そのような通常のワインディングテープには毒性のある重金属、通常は鉛、より稀ではあるがカドミウムまたはバリウムなどが基になった安定剤が入っている。
【０００６】
可塑化ＰＶＣフィルムの代わりに織布もしくは不織布を用いようとする試みがあるが、
しかしながら、そのような試みによってもたらされた製品が実際に使用されることはほとんどない、と言うのは、それらは相対的に高価でありかつ取り扱い（例えば手による引き裂き性、弾性ひずみエネルギー）の点および使用条件（例えば使用流体に対する耐性、電気特性）下で常用製品とは明確に異なる（以下に示すように、厚みに起因する差異が特に重要である）からである。
【０００７】
布様（織布）または網状組織（ｗｅｂ）様（不織布）担体材料を含んで成る接着性ワインディングテープが特許文献１、２および３に記述されている。そのような材料は引張り強度が非常に高いことを特徴とする。しかしながら、その結果として、そのような接着テープを加工する時にハサミかナイフを補助で用いないと手で裂くことができないと言ったことが欠点になっている。
【０００８】
しわの無い柔軟なケーブルハーネスを生じさせることができるように接着性ワインディングテープに課せられる重要な要求の中の２つは伸縮性および柔軟性である。その上、そのような材料は関連した防火標準、例えばＦＭＶＳＳ  ３０２などを満足させる材料でもない。特許文献４に記述されているように、防火特性の向上を実現することができるとしても、ハロゲンで置換されている難燃剤もしくは重合体を用いた時のみである。
【０００９】
今日の車製造におけるケーブルハーネスは、一方において、車の中に電気を消費する装置が多数存在しかつ車の中の情報の伝達が増していることから益々厚くかつ堅くなってきていると同時に、他方では、それらの絶縁空間部が更に大きく減少し、その結果として、組み立て［ケーブルを車体の中に設置する時のガイドスルー（ｇｕｉｄｅｔｈｒｏｕｇｈ）］がより厄介になってきている。その結果として、ホイルテープは薄い方が有利である。その上、ケーブルハーネスを費用効果的に効率良く生じさせることができるようにする目的で、ケーブル用ワインディングテープの加工が容易で迅速であると言った性質が期待される。
【００１０】
織物製ワインディングテープに関する特許は数多く存在するが、そのような製品は全部が特定の欠点を有し、例えば厚みが大きいことおよび電圧抵抗が低いことなどの欠点を有する。ステッチボンド不織布で構成されているテープ様織物支持体が備わっている接着テープが特許文献５に記述されており、前記ステッチボンド不織布は、互いに平行に走る多数のステッチを次々に縫い込むことで作られている。このような使用モデルに提案された不織ウエブは秤量が５０から２００ｇ／ｍ２で厚みが１５０から４００μｍであると述べられている。織物製接着テープのさらなる欠点は破壊電圧が低く、約１ｋＶである点にある、と言うのは、絶縁を与えているのは接着層のみであるからである。それとは対照的に、フィルムが基になったテープが示すそれは５ｋＶより高く、それらは良好な電圧抵抗を示す。
【００１１】
ハロゲンを含有しない熱可塑性ポリエステル担体フィルムの使用が特許文献６、７、８および９に記述されている。臭素置換難燃剤を含有するポリエステル担体フィルムを含んで成る難燃性ラッピングホイルが特許文献１０に記述されている。しかしながら、ポリエステルの最も深刻な欠点は加水分解にかなり敏感な点にあり、そのことから、安全性が理由で自動車で用いることが排除される。
【００１２】
また、ポリオレフィンを含んで成るワインディングテープも特許文献に記述されている。しかしながら、それらは易燃性であるか或はハロゲン置換難燃剤を含有する。その上、エチレン共重合体から作られた材料が示す軟化点はあまりにも低く（一般的には、それらに熱老化に対する安定性に関する試験を受けさせる試みを行っている間にさえそれらは溶融し）、かつ通常のポリプロピレン重合体を使用しようとしても、そのような材料が示す柔軟性はあまりにも低い。着色が記述されている場合の着色剤はファーネスブラックである。
【００１３】
フィルムがエチレン共重合体基材で構成されている接着性ワインディングテープが特許文献１１に記述されている。その担体フィルムにはハロゲン置換難燃剤であるデカブロモジフェニルオキサイドが入っている。そのフィルムは９５℃より低い温度で軟化するが、通常の使用温度はしばしば１００℃を超えるか或は短時間ではあるが１３０℃を超え、これは、それがエンジンコンパートメントで使用される場合の通常の温度である。着色はファーネスブラックが３％入っているマスターバッチを用いて実施されており、このことは、高純度のカーボンブラックが１重量％であることに相当する。
【００１４】
ハロゲンを含有しない接着性ワインディングテープが特許文献１２に記述されており、それの担体フィルムは、低密度ポリエチレンとエチレン／酢酸ビニルもしくはエチレン／アクリレート共重合体の重合体混合物で構成されている。使用された難燃剤は２０から５０重量％の量の水酸化アルミニウムまたはポリ燐酸アンモニウムである。そのような担体フィルムの考慮に入れるべき欠点も再び軟化温度が低い点にある。それに対抗する目的でシラン系架橋剤の使用が記述されている。しかしながら、そのような架橋方法を用いると、それによってもたらされる材料は架橋があまり均一でない材料のみであり、その結果として、実際に安定な製造工程を実現することも均一な製品品質を実現することも不可能である。着色はマスターバッチをそれぞれ２％または３．７５％用いて行われている（これのさらなる詳細は与えられていないが、恐らくは４０％がベースになっていると思われ、これはカーボンブラックが２ｐｈｒであることに相当する）。
【００１５】
特許文献１３および１４に記述されている電気用接着テープを用いた時にも耐熱変形性が充分ではないと言った同様な問題が起こる。記述された担体フィルム材料はＥＰＤＭとＥＶＡの混合物を難燃剤としての燐酸エチレンジアミンと一緒にした材料である。そのような難燃剤もポリ燐酸アンモニウムと同様に加水分解に非常に敏感である。その上、ＥＶＡと組み合わせると老化時に脆くなる。標準的ケーブルにポリオレフィンおよび水酸化アルミニウムまたは水酸化マグネシウムを付着させると結果として適合性が劣る。その上、そのようなケーブルハーネスの防火性能も劣る、と言うのは、そのような金属水酸化物は以下に指摘するように燐化合物と拮抗的に作用するからである。その記述された絶縁テープはケーブルハーネス用ワインディングテープとして用いるにはあまりにも厚くかつあまりにも堅い。特許文献１３および１４には着色が全く述べられていない。
【００１６】
軟化温度が過度に低いことと柔軟であることとハロゲンを含有しないことのジレンマを解決しようとする試みが以下の特許文献に記述されている。
【００１７】
ＬＬＤＰＥとＥＶＡの重合体混合物をケーブル絶縁材およびフィルム材料として用いることが特許文献１５に請求されている。そこに記述されている難燃剤は特定の表面積を有する水酸化マグネシウムと赤燐の組み合わせを含んで成るが、しかしながら、比較的低い温度で軟化することが容認されている。着色ではファーネスカーボンブラックが４ｐｈｒ用いられた。
【００１８】
非常に類似した組み合わせが特許文献１６にも記述されている。このケースでは、耐熱変形性を向上させる目的で、軟化温度がより高いＰＰ重合体をＬＬＤＰＥの代わりに用いている。しかしながら、その結果として柔軟性が低くなることが欠点である。ＥＶＡまたはＥＥＡを混合するとフィルムの充分な柔軟性が維持される。しかしながら、本分野の技術者は、難燃性を向上させる目的でそのような重合体がポリプロピレンに混合されることを文献から認識するであろう。記述された製品のフィルム厚は０．２ｍｍであり、このような厚み単独で、ポリオレフィンフィルムに充填剤を含有させるとそれが柔軟であると言ったことは排除される、と言うのは、柔軟性が厚みに左右される度合は３乗であるからである。使用されたポリプロピレンが示すメルトインデックスは極めて低いことから、本分野の技術者が認識するであろうように、その記述された押出し加工を生産施設で実施するのは本質的に不可能であり、本技術に従うと、薄いフィルムの場合には確実に不可能であり、かつそれを多量の充填剤と組み合わせて用いると、確実に不可能であり、従って、また、難燃剤である水酸化マグネシウムの量は５０から１００ｐｈｒのみである。着色では、ファーネスブラックマスターバッチが２ｐｈｒ（カーボンブラックが１．２ｐｈｒであることに相当する）用いられている。
【００１９】
試みられた解決法は両方ともが赤燐と水酸化マグネシウムが示す公知の相乗的難燃効果が基になっている。しかしながら、元素状燐の使用はかなりの欠点と危険性をはらんでいる。加工中に嫌な臭気を有する高毒性のホスフィンが放出される。火災時に非常に濃密な白色の煙が発生することからさらなる欠点が生じる。その上、製造可能な製品は黒色の製品のみである。
【００２０】
反応性ポリプロピレンと４０ｐｈｒの水酸化マグネシウムが特許文献１７に記述されている。そのような添加量は防火性能を実質的にいくらか向上させるには充分でない。カーボンブラックの使用は記述されていない。
【００２１】
ポリウレタン製ワインディングテープが特許文献１８に記述されているが、そのような製品はこの上に記述した通常の用途にはあまりにも高価である。カーボンブラックの使用は記述されていない。
【００２２】
記述した従来技術の特許文献は示した欠点を有するにも拘らず、またさらなる要求、例えば手による引裂き性、熱安定性、ポリオレフィン製ケーブル用絶縁体との適合性または充分な巻き戻し力なども満足させるフィルムもホイルも示されていない。その上、フィルム製造工程における加工の可能性、高いフォギング値および破壊電圧抵抗も問題のままである。
【特許文献１】ＤＥ  ２００  ２２  ２７２  Ｕ１
【特許文献２】ＥＰ  １  １２３  ９５８  Ａ１
【特許文献３】ＷＯ  ９９／６１５４１  Ａ１
【特許文献４】米国特許第４，９９２，３３１  Ａ１号
【特許文献５】ＤＥ−Ｕ  ９４  ０１  ０３７
【特許文献６】ＤＥ  １００  ０２  １８０  Ａ１
【特許文献７】ＪＰ  １０  １４９  ７２５  Ａ１
【特許文献８】ＪＰ  ０９  ２０８  ９０６  Ａ１
【特許文献９】ＪＰ  ０５  ０１７  ７２７  Ａ１
【特許文献１０】ＪＰ  ０７  １５０  １２６  Ａ１
【特許文献１１】ＷＯ  ００／７１６３４  Ａ１
【特許文献１２】ＷＯ  ９７／０５２０６  Ａ１
【特許文献１３】ＷＯ  ９９／３５２０２  Ａ１
【特許文献１４】米国特許第５，４９８，４７６  Ａ１号
【特許文献１５】ＥＰ  ０  ９５３  ５９９  Ａ１
【特許文献１６】ＥＰ  １  ０９７  ９７６  Ａ１
【特許文献１７】ＷＯ  ０３／０７０８４８  Ａ１
【特許文献１８】ＤＥ  ２０３  ０６  ８０１  Ｕ
【発明の開示】
【発明が解決しようとする課題】
【００２３】
従って、老化安定性ラッピングホイルがＰＶＣ製ワインディングテープが示す耐老化性、難燃性、耐摩滅性、耐引張り性および機械的特性（例えば弾性、柔軟性および手による引裂き性）と織物製ワインディングテープにハロゲンが存在しないことの利点を組み合わせて持つようにする、特に優れた耐熱老化性を示すようにするための解決法を見つけだすと言った目的が存在したままであると同時にそのようなホイルを産業的に製造することができることを確保すべきでありかつ特定の用途では高い破壊電圧抵抗および高いフォギング値が必要とされている。
【００２４】
本発明のさらなる目的は、従来技術の欠点が存在しないか或は少なくとも同じ度合では存在せず、柔らかで老化安定性を示すラッピングホイル、特にハロゲンを含有していなくて特に迅速で信頼できるラッピングを可能にし、特に標識を付けるか、保護するか、絶縁するか、密封するか或は包み込む目的でワイヤーおよびケーブルをラッピングすることを可能にする難燃性態様を提供することにある。
【００２５】
自動車の中の電子機器が更により複雑になりかつ電気を消費する装置の数が増えていることに関連して、リード線団も同様に益々複雑になってきている。ケーブルハーネスの断面が大きくなるにつれて誘導加熱が更に大きくなると同時に熱が逸散する度合が低下する。その結果として、使用される材料に要求される熱安定性の度合が増大する。ここで、接着性ワインディングテープの標準として用いられるＰＶＣ材料は限界に到達しようとしている。従って、さらなる目的は、ポリオレフィン共重合体が示す熱安定性がＰＶＣの熱安定性に合致するばかりでなく実際にそれを超えるようにする添加剤組み合わせを見つけだすことにあった。
【課題を解決するための手段】
【００２６】
主請求項に示す如きラッピングホイルを用いて本目的を達成する。従属項は本発明のラッピングホイルの有利な進展、それをカーボンブラックが充填剤として入っている耐老化性の軟質接着テープで用いること、それのさらなる使用およびラッピングホイル製造方法に関する。
【発明を実施するための最良の形態】
【００２７】
以下にｐｈｒで示す量は、本ホイルの全重合体成分１００重量部当たりの当該成分の重量部を表す。被覆（例えば接着剤で）されているラッピングホイルでは、ポリオレフィン含有層の全重合体成分の重量部のみを考慮に入れる。
【００２８】
従って、本発明は、カーボンブラックが充填されている耐老化性の軟質ポリオレフィン製ラッピングホイル、特にハロゲンを含有していなくてポリプロピレン共重合体を含有して成る難燃性態様を提供し、このラッピングホイルはｐＨが６から８のカーボンブラックを含んで成る。
【００２９】
１番目の好適な態様では、本ラッピングホイルに感圧接着剤被膜を与えておく。通常のいろいろなＰＶＣ製ワインディングテープは黒色に着色されている。これは一般に炉内プロセスで得られる標準的なカーボンブラックを用いて行われている。この種類のカーボンブラックは強塩基性であるが、それによってＰＶＣの老化安定性が悪化することはない。しかしながら、そのような着色をポリオレフィン製ホイルに転用する場合、老化安定性とカーボンブラックのグレードの間に関係があることが分かる。これは特に難燃剤で処理されたホイルに当てはまる、と言うのは、難燃剤、例えば水酸化マグネシウムなどが有する明るい色を覆い隠す目的で黒色顔料の分率を１−２ｐｈｒにまで上昇させる必要があるからである。好適な態様では、カーボンブラックの分率を好適には少なくとも５ｐｈｒ、特に少なくとも１０ｐｈｒにする、と言うのは、驚くべきことに、それは防火性能に実質的な影響を示すからである。それをホイル製造装置にカーボンブラックマスターバッチの形態で通常ではない多い量、即ち１から２ｐｈｒばかりでなく実際に１５から３０ｐｈｒでさえ問題無く添加することができることは本分野の技術者にとって驚くべきことである。好適な態様において、カーボンブラックを少なくとも５ｐｈｒ、好適には少なくとも１０ｐｈｒ用いると、通常の量である０．５から２ｐｈｒの場合に比べて、カーボンブラックのグレードの影響が不可避的にはっきりと強く生じる。
【００３０】
本発明に従って用いるカーボンブラックが示すｐＨは７（中性）付近であり、６から８のｐＨである。その結果として、適切なブラックには主にサーマルブラック、アセチレンブラックおよびランプブラック（ｌａｍｐ  ｂｌａｃｋ）が含まれる。ランプブラックが好適である。ランプブラックが示すｐＨ値は一般に７から８であり、サーマルブラックが示すｐＨ値は７から９であり、そしてアセチレンブラックが示すｐＨ値は５から８である。ファーネスブラックは一般に９から１１であり、従ってあまりにも塩基性である。酸化されたガスブラックは一般に２．５から６であり、従ってあまりにも酸性である。
【００３１】
驚くべきことに、カーボンブラック（例えばマスターバッチの形態の）を添加した時に熱老化安定性が高くなるのは、添加をポリオレフィンを老化抑制剤（抗酸化剤）と混合した後のみに行った時である。このような利点は、最初に重合体と老化抑制剤と充填材を互いに混合した後にカーボンブラックのみをマスターバッチの形態でホイル製造装置（カレンダーまたは押出し加工機）の押出し加工機に添加することで利用可能である。もたらされる追加的利点は、コンパウンダー（プランジャーコンパウンダーまたは押出し加工機、例えば２軸押出し加工機またはプラネタリーローラー押出し加工機）で生産する製品を変えた時でもカーボンブラック残渣を除去する目的で費用をかけて奇麗にする（これは不便である）必要がない点にある。
【００３２】
良好な老化安定性を達成しようとする時、また、的確な老化抑制剤を使用することもある役割を果たす。これに関して、また、老化抑制剤の総量も考慮に入れる必要がある、と言うのは、そのようなワインディングテープの製造に関係して今日までに行われた実験では老化抑制剤が全く用いられなかったか或は老化抑制剤の量は０．３ｐｈｒ未満のみであったからである（他のホイルを製造する場合に通常の如く）。また、特に、二次抗酸化剤が追加的に用いられなれることもない。
【００３３】
好適な態様では、本発明のワインディングテープに一次抗酸化剤を少なくとも４ｐｈｒ含有させるか或は一次抗酸化剤と二次抗酸化剤の組み合わせを好適には少なくとも０．３ｐｈｒ、特に少なくとも１ｐｈｒ含有させるが、また、一次抗酸化剤機能と二次抗酸化剤
機能は１つの分子の中に統合されていていてもよい。そのような量には金属不活性化剤または光安定剤などの如き任意の安定剤の量を含めない。
【００３４】
二次抗酸化剤の量を好適には０．３ｐｈｒより多くする。ＰＶＣ製品用の安定剤をポリオレフィン用として使用するのは不可能である。二次抗酸化剤は過酸化物を分解させ、従って、ジエン弾性重合体の場合に老化抑制剤パッケージの一部として用いられる。驚くべきことに、一次抗酸化剤（例えば立体障害フェノールまたはＣ−ラジカル捕捉剤、例えばＣＡＳ  １８１３１４−４８−７）と二次抗酸化剤（例えば硫黄化合物、ホスファイトまたは立体障害アミン）の組み合わせ（この場合も両方の機能が１つの分子の中に統合されていても構わない）もジエンを含有しないポリオレフィン、例えばポリプロピレンなどの場合に上述した目的を同様に達成することを見いだした。特に、一次抗酸化剤、好適には分子量が５００ｇ／モル超（特に＞７００ｇ／モル）の立体障害フェノールとホスファイト系二次抗酸化剤（特に分子量が＞６００ｇ／モル）の組み合わせが好適である。ポリプロピレン重合体などを含んで成るラッピングホイルでは、今日まで、ホスファイトが用いられることも一次老化抑制剤と２種以上の二次老化抑制剤の組み合わせが用いられることもなかった。低揮発性のフェノール系一次抗酸化剤と硫黄化合物（好適には分子量が４００ｇ／モル超、特に＞５００ｇ／モル）の種類およびホスファイトの種類の各々に属する１種類づつの二次抗酸化剤の組み合わせが適切であり、この場合、フェノール機能と硫黄含有機能とホスファイト機能を異なる３種類の分子の中に存在させる必要はなく、その代わりに、また、２種以上の機能が１つの分子の中に統合されていても構わない。
例：
・  フェノール機能：
ＣＡＳ  ６６８３−１９−８、２０８２−７９−３、１７０９−７０−２、３６４４３−６８−２、１７０９−７０−２、３４１３７−０９−２、２７６７６−６２−６、４０６０１−７６−１、３１８５１−０３−３、９９１−８４−４
・  硫黄含有機能：
ＣＡＳ  ６９３−３６−７、１２３−２８−４、１６５４５−５４−３、２５００−８８−１、１６５４５−３４−３、２９５９８−７６−３
・  ホスファイト機能：
ＣＡＳ  ３１５７０−０４−４、２６７４１−５３−７、８０６９３−００−１、１４０２２１−１４−３、１１９３４５−０１−６、３８０６−３４−６、８０４１０−３３−９、１４６５０−６０−８、１６１７１７−３２−４
・  フェノールと硫黄含有機能：
ＣＡＳ  ４１４８４−３５−９、９０−６６−４、１１０５５３−２７−０、９６−９６−５、４１４８４
・  フェノールとアミン機能：
ＣＡＳ  ９９１−８４−４、６３３８４３−８９−０
・  アミン機能：
ＣＡＳ  ５２８２９−０７−９、４１１５５６−２６−７、１２９７５７−６７−１、７１８７８−１９−８、６５４４７−７７−０。
【００３５】
特に、ＣＡＳ  ６６８３−１９−８（例えばＩｒｇａｎｏｘ  １０１０）とチオプロピオン酸エステルＣＡＳ  ６９３−３６−７（Ｉｒｇａｎｏｘ  ＰＳ  ８０２）または１２３−２８−４（Ｉｒｇａｎｏｘ  ＰＳ  ８００）とＣＡＳ  ３１５７０−０４−４（Ｉｒｇａｆｏｓ  １６８）の組み合わせが好適である。二次抗酸化剤の分率の方が一次抗酸化剤の分率より高い組み合わせが好適である。加うるに、痕跡量の重金属（これは老化を触媒的に加速させる可能性がある）と錯体を形成させる目的で金属不活性化剤を添加することも可能である。その例はＣＡＳ  ３２６８７−７８−８、７０３３１−９４−１、６６２９−１０−３、エチレンジアミンテトラ酢酸、Ｎ，Ｎ’−ジサリシリデン−１，２−ジアミノプロパン、３−（Ｎ−サリシロール）アミノ−１，２，４−トリアゾール（Ｐａｌｍａｒｏｌｅ  ＡＤＫ  ＳＴＡＢ  ＣＤＡ−１）、Ｎ，Ｎ’−ビス［３−（３’，５’−ジ−ｔ−ブチル−４’−ヒドロキシフェニル）プロピオニル］ヒドラジド（Ｐａｌｍａｒｏｌｅ  ＭＤＡ．Ｐ．１０）または２，２’−オキサミドビス［３−（ｔ−ブチル−４−ヒドロキシフェニル）プロピオン酸エチル］（Ｐａｌｍａｒｏｌｅ  ＭＤＡ．Ｐ．１１）である。
【００３６】
チオプロピオン酸エステルを約０．５ｐｈｒを超える量で用いると、前記エステルが表面に移行する可能性があり、黒色のホイルの場合、それは特に美しくない様式で見られるようになる。驚くべきことに、いろいろなチオプロピオン酸エステルを各チオプロピオン酸エステルが示す溶解度限界を超えないように互いに組み合わせることでそのような問題を解決することができる。従って、２種以上のチオプロピオン酸エステルを組み合わせるのが好適である。最も簡単にはアルキル鎖を変えることでそれを達成する。
【００３７】
本発明のラッピングホイルでは記述した老化抑制剤の選択が特に重要である、と言うのは、フェノール系抗酸化剤を単独または硫黄含有共安定剤と組み合わせて用いても一般に本技術に適合する製品を得るのは不可能であるからである。カレンダー加工ではロール上で大気の酸素が比較的長時間に渡って入り込むことを回避することができず、その場合には、製品の一部が充分な熱老化安定性を示すようにする目的でホスファイト系安定剤の同時使用が本質的に不可避であることが分かる。押出し加工の場合でさえ製品に老化試験を受けさせた時にホスファイトの添加が肯定的であることが明らかになり得る。ホスファイト系安定剤の場合の量は少なくとも０．１ｐｈｒ、好適には少なくとも０．３ｐｈｒが好適である。特に天然の水酸化マグネシウム、例えば水滑石などを用いる時には、金属不純物、例えば鉄、マンガン、クロムまたは銅などが移行する結果として老化問題が生じる可能性があるが、それを最良に回避することができるのは上述した老化抑制剤の的確な組み合わせおよび量を知ることによってのみである。この上に示したように、粉砕した水滑石は沈澱で生じさせた水酸化マグネシウムに比べて数多くの技術的利点を有することで、記述する如き抗酸化剤との組み合わせが特に実用的である。高温負荷を伴う用途（例えば自動車のエンジンコンパートメント内用のケーブル用ラッピングホイルとして用いる場合、またはＴＶまたはＰＣスクリーンにおける磁気コイルに絶縁ワインディングとして用いる場合など）では、抗酸化剤に加えてまた金属不活性化剤も含有させた態様が好適である。
【００３８】
本発明のホイルの厚みを３０から１８０μｍ、好適には５０から１５０μｍ、特に５５から１００μｍの範囲内にする。その表面に質感を持たせるか或は滑らかにしてもよい。好適には、表面を若干艶消しにする。これは、粒径が充分に大きい充填材を用いるか或はローラーを用いること（例えばエンボス加工用ローラーをカレンダーで用いるか或は冷却用艶消し用ロールを用いるか或は押出し加工中にエンボス加工用ローラーを用いることなど）で達成可能である。
【００３９】
好適な変法では、巻き付け操作終了時にラッピングホイルを固定する必要がないように取り付けを簡潔にする目的でホイルの片面もしくは両面に感圧接着剤層を与える。
【００４０】
本発明のラッピングホイルには実質的にＤＯＰまたはＴＯＴＭなどの如き揮発性可塑剤を含有させず、従って、これは優れた防火性能を示しかつ排気（可塑剤の蒸発、フォギング）量が低い。
【００４１】
また、ポリオレフィンと特殊なカーボンブラックを含んで成るそのような種類のラッピングホイルの製造をそれらを特に難燃充填材、例えば水酸化マグネシウムなどと一緒に用いて行うことが可能であることも驚くべきことでありかつ本分野の技術者にとって予想外のことであった。加うるに、注目すべきは、その熱老化安定性も高性能材料としてのＰＶＣと比較して劣らず、その代わりに、匹敵するか或はより良好でさえある。
【００４２】
本発明のラッピングホイルが流れ方向において１％伸び時に示す力は０．６から４Ｎ／ｃｍ、好適には１から３Ｎ／ｃｍでありかつ１００％伸び時に示す力は２から２０Ｎ／ｃｍ、好適には３から１０Ｎ／ｃｍである。
【００４３】
特に、１％伸び時の力は１Ｎ／ｃｍに等しいか或はそれ以上でありかつ１００％伸び時の力は１５Ｎ／ｃｍに等しいか或はそれ以下である。１％伸び時の力はホイルの剛性の尺度でありそして１００％伸び時の力はそれを巻き付けた時に高い巻き付け張力の結果として急激な変形が起こる時の柔順性の尺度である。また、１００％伸び時の力はあまりにも低くあるべきでない、と言うのは、そうでないと引張り強度が充分でなくなるからである。
【００４４】
本ラッピングホイルがそのような力値を達成するようにする目的で、本ラッピングホイルは好適には曲げ弾性率が９００ＭＰａ未満、好適には５００ＭＰａ以下、特に８０ＭＰａ以下の少なくとも１種のポリオレフィンを含んで成る。そのようなポリオレフィンは軟質のエチレンホモ重合体またはエチレンもしくはプロピレン共重合体であってもよい。プロピレン共重合体が好適である。
【００４５】
カレンダー加工の場合の好適なメルトインデックスは５ｇ／１０分未満、好適には１ｇ／１０分未満、特に０．７ｇ／１０分未満である。押出し加工の場合の好適なメルトインデックスは１から２０ｇ／１０分、特に５から１５ｇ／１０分の範囲である。
【００４６】
そのようなポリオレフィンが示す結晶子（ｃｒｙｓｔａｌｌｉｔｅ）融点は１２０℃から１６６℃、好適には１４８℃未満、より好適には１４５℃未満である。
【００４７】
そのような共重合体が有する結晶領域は、好適には、ランダム構造を有するポリプロピレン、特にエチレン含有量が６から１０モル％のポリプロピレンである。修飾（例えばエチレンによる）を受けさせたポリプロピレンランダム共重合体が示す結晶子融点は、ポリプロピレンのブロック長および非晶質相の共重合用単量体含有量に応じて、１２０℃から１４５℃の範囲である（これは商品が示す範囲である）。ポリプロピレンホモ重合体が示すそれは分子量および立体規則性（ｔａｃｔｉｃｉｔｙ）に応じて１６３℃から１６６℃の範囲である。そのようなホモ重合体が低分子量でありかつＥＰゴムによる修飾（例えばグラフト化、反応槽による混合）を受けていると、融点が低下することで結晶子の融点は約１４８℃から１６３℃の範囲内である。従って、本発明のポリプロピレン共重合の場合の好適な結晶子融点は１４５℃未満であり、これを、共重合用単量体による修飾を受けさせたランダム構造のポリプロピレンを結晶相の中に存在させかつ共重合体の非晶質相を存在させることで最良に達成する。
【００４８】
そのような共重合体では、結晶相と非晶質相の両方の共重合用単量体含有量とそれから生じさせるラッピングホイルが示す曲げ弾性率および１％張力値との間に関係が存在する。非晶質相中の共重合用単量体の含有量を高くすることで特に１％力値を低くすることができる。驚くべきことに、硬質結晶相中に共重合用単量体を存在させることでも同様に充填材含有ホイルが示す柔軟性に肯定的な影響が得られる。
【００４９】
しかしながら、ＥＰＭおよびＥＰＤＭの場合のように、結晶子融点を１２０℃未満にすべきではない、と言うのは、通気管、スクリーン用コイルまたは車用ケーブルの用途の場合には溶融の危険性があるからである。従って、ＥＰＭおよびＥＰＤＭ重合体の種類に属するエチレン−プロピレン共重合体を含んで成るラッピングホイルは本発明に従うラッピングホイルではないが、機械的特性を微調整する目的で本発明に従う好適なポリプロピレン共重合体に加えてそのような重合体を用いることを排除するものではない。
【００５０】
ポリオレフィンの単量体１種または２種以上に課せられる制限は全く存在しないが、α−オレフィン、例えばエチレン、プロピレン、１−ブチレン、イソブチレン、４−メチル−１−ペンテン、ヘキセンまたはオクテンなどの使用が好適である。本発明の目的で、３種以上の共重合用単量体が用いられている共重合体も包含させる。ポリプロピレン共重合体に特に好適な単量体はプロピレンおよびエチレンである。加うるに、例えば加工挙動または機械的特性などを向上させる目的で、そのような重合体にグラフト化による修飾、例えば無水マレイン酸またはアクリレート単量体などを用いたグラフト化による修飾を受けさせてもよい。ポリプロピレン共重合体は、重合体の物理の厳格な意味の共重合体、例えばブロック共重合体などばかりでなくまた幅広い範囲の構造または特性を有する商業的に通常の熱可塑性ＰＰゴム弾性体なども意味する。そのような種類の材料の製造は、例えばＰＰホモ重合体もしくはランダム共重合体を前駆体として用いてそれらを同じ反応槽内または次の反応槽内でエチレンおよびプロピレンと気相中で更に反応させることなどで実施可能である。ランダム共重合体である出発材料を用いると、生じるＥＰゴム相中のエチレンおよびプロピレンの単量体分布がより均一になることで機械的特性の向上がもたらされる。このことは、結晶性ランダム共重合体相を有する重合体が本発明のラッピングホイルに好適である別の理由である。それの製造では通常の方法を用いることができ、その例には気相方法、Ｃａｔａｌｏｙ方法、Ｓｐｈｅｒｉｐｏｌ方法、Ｎｏｖｏｌｅｎ方法およびＨｙｐｏｌ方法が含まれ、それらはＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、Ｗｉｅｌｙ−ＶＣＨ  ２００２に記述されている。
【００５１】
適切な混合成分は、例えば密度が０．８６から０．９２ｇ／ｃｍ３、好適には０．８６から０．８８ｇ／ｃｍ３の軟質エチレン共重合体、例えばＬＤＰＥ、ＬＬＤＰＥ、メタロセン（ｍｅｔａｌｌｏｃｅｎｅ）−ＰＥ、ＥＰＭまたはＥＰＤＭなどである。本ラッピングホイルを柔軟にする、即ち１％伸び時の力、特に力／伸び曲線の形を最適な範囲にしようとする場合には、また、エチレンもしくは（未置換もしくは置換）スチレンとブタジエンまたはイソプレンのランダムもしくはブロック共重合体の水添品（軟質）も適切である。本発明のポリプロピレン共重合体に加えてさらなるエチレンもしくはプロピレン共重合体を用いる場合には、それが好適には前記ポリプロピレン共重合体が示すメルトインデックスの±５０％の範囲内の特定のメルトインデックスを示すようにする。エチレン共重合体が示すメルトインデックスは一般に１９０℃であり、ポリプロピレンの場合のように２３０℃ではないと明記されていることは考慮に入れない。
【００５２】
本分野の技術者が認識するように、エチレンとカルボニル含有単量体との共重合体、例えばエチレン−アクリレート（例えばＥＭＡ、ＥＢＡ、ＥＥＡ、ＥＡＡ）またはエチレン−酢酸ビニルとの共重合体を用いることによって、ＰＰ重合体が示す防火性能を向上させることができる。これは、また、ここに具体的に要求する特性を持たせた重合体を含んで成る本発明のラッピングホイルにも当てはまる。その上、また、ポリエチレン−ビニルアルコールおよびオレフィンを含有していなくて窒素もしくは酸素を含有する重合体も相乗剤として例えばポリビニルアルコール、充分に低い軟化点を示す（ポリプロピレンの加工温度に合致する）ポリアミドおよびポリエステル、ポリ酢酸ビニル、ポリビニルブチラール、酢酸ビニル−ビニルアルコール共重合体およびポリ（メタ）アクリレートなどの形態で用いるに適することを見いだしかつ主張する。本分野の技術者は、そのように極性が強い材料はポリプロピレンと適合しないと考えている、と言うのは、その溶解パラメーターは少なくとも１９Ｊ１／２／ｃｍ３／２であるからである。驚くべきことに、特定の共重合体と難燃充填材を含有させた本発明の混合物の場合にはそのような問題が生じないことを見いだした。ポリ酢酸ビニルおよびポリ（メタ）アクリレートが好適であり、これらをまた架橋させておいてもよい。また、それらにコア−シェル構造を持たせてもよく、例えばアルコールの炭素原子数が２から８のポリアクリル酸エステルのコアとポリメタアクリ
ル酸メチルのシェルの構造を持たせてもよい。詳細には、ＰＶＣを改質させる目的で作られたアクリレート系衝撃改質剤が特に適切であることを確かめた、と言うのは、それらを少量でも用いると防火性能の実質的な向上がもたらされると同時に本ラッピングホイルの柔軟性が実質的に悪化せずかつそれらは極性を有するにも拘らず溶融物とカレンダーロールまたは冷却用ロールが粘着する度合を高くしないからである。
【００５３】
さらなる可能性は、酸素をグラフト化［例えば無水マレイン酸または（メタ）アクリレート単量体などを用いた］で導入しておいたポリオレフィンの使用にある。好適な１つの態様では、重合体全部の総重量を基準にした酸素分率を０．５から５ｐｈｒ（また重量％にも相当）、特に０．８から３ｐｈｒの範囲にする。本発明のポリプロピレン共重合体に加えて酸素含有もしくは窒素含有熱可塑性重合体を用いる場合、そのような熱可塑性重合体が示す比メルトインデックスを好適には本ポリプロピレン共重合体が示すメルトインデックスの±５０％の範囲内にする。
【００５４】
１つの特定態様は、ポリプロピレン共重合体の層に加えて窒素含有もしくは酸素含有重合体（本明細書に開示するカーボンブラックまたは老化抑制剤および難燃剤を添加しておいてもよい）を含んで成る共押出し加工層を少なくとも１層持たせたラッピングホイルである。
【００５５】
適切な難燃剤は、本質的に、ハロゲンを含有しない材料のみである、即ち例えば充填材、例えばポリ燐酸塩、炭酸塩およびアルミニウムおよび／またはマグネシウムの水酸化物、ホウ酸塩、錫酸塩および窒素が基になった有機難燃剤などである。
【００５６】
下記が好適である：
ａ）燐酸塩（例えばポリ燐酸アンモニウムまたはエチレンジアミンポリホスフェート）と窒素化合物の組み合わせ、および特に
ｂ）アルミニウムの水酸化物、好適にはマグネシウムの水酸化物。
【００５７】
ポリ燐酸塩および窒素化合物が適切ではあるが、ある場合には水にある程度敏感である。それによって腐食がもたらされるか或は電気特性、例えば破壊電圧などが悪化する可能性がある。ラッピングホイルに対する水の影響はパッセンジャーコンパートメント（ｐａｓｓｅｎｇｅｒ  ｃｏｍｐａｒｔｍｅｎｔ）内では重要でない。しかしながら、エンジンコンパートメント内ではラッピングホイルは熱くなりかつ湿る可能性がある。窒素含有難燃剤の例は、ジシアンジアミド、メラミンシアヌレートおよび立体障害アミン、例えばＨＡ（Ｌ）Ｓの種類のアミンなどである。赤燐の使用は可能ではあるが、好適には用いない（言い換えれば、その量をゼロにするか或は炎に有効でない量にする）、と言うのは、それの加工は有害である（それを重合体に混合で混合している間に放出されるホスフィンは自己発火性であり、燐に被覆を受けさせた時でさえ生じるホスフィンの量は作業者の健康を害するほどになることさえあり得る）からである。その上、赤燐を用いると、着色した製品の製造は不可能であり、可能なのは黒色および褐色の製品のみである。
【００５８】
好適な難燃充填材は水酸化マグネシウム、特に窒素含有難燃剤と組み合わせた時のそれである。窒素含有難燃剤の例は、メラミン、アメリン（ａｍｍｅｌｉｎｅ）、メラム（ｍｅｌａｍ）およびメラミンシアヌレートである。文献から公知のように、水酸化マグネシウムを用いる時には赤燐も同様に相乗的に作用する。しかしながら、この上に挙げた理由で、それを用いない。公知難燃剤の形態の有機および無機燐化合物、例えばトリアリールホスフェートまたはポリ燐酸塩などが基になった化合物は拮抗作用を有する。従って、好適な態様では、結合している燐が老化抑制効果を有するホスファイトの形態でない限り、それを用いない。それらの化学的に結合している燐の量が０．５ｐｈｒを超えないようにすべきである。
【００５９】
そのような難燃剤に被覆を受けさせておいてもよく、コンパウンド化工程を行う場合には、また、それを後で付着させることも可能である。適切な被膜はシラン、例えばビニルシランなどまたは遊離脂肪酸（またはこれらの誘導体）、例えばステアリン酸など、ケイ酸塩、ホウ酸塩、アルミニウム化合物、燐酸塩、チタン酸塩またはキレート剤である。遊離脂肪酸またはこれらの誘導体の量を好適には０．３から１重量％の範囲にする。
【００６０】
特に、粉砕しておいた水酸化マグネシウムが好適であり、その例は水滑石（水酸化マグネシウム）、コブドルスカイト（ｋｏｖｄｏｒｓｋｉｔｅｓ）（水酸化燐酸化マグネシウム）、ヒドロマグネサイト（ｈｙｄｒｏｍａｇｎｅｓｉｔｅ）（マグネシウムヒドロキシカーボン）およびヒドロタルサイト（ｈｙｄｒｏｔａｌｃｉｔｅ）（アルミニウムおよび炭酸塩を結晶格子の中に伴う水酸化マグネシウム）であり、特に水滑石の使用が好適である。炭酸マグネシウムの混合物、例えばドロマイト［ＣａＣＯ３・ＭｇＣＯ３、Ｍｒ  １８４．４１］、マグネサイト（ＭｇＣＯ３）およびハンタイト（ｈｕｎｔｉｔｅ）［ＣａＣＯ３・３ＭｇＣＯ３、Ｍｒ  ３５３．０５］は許容される。
【００６１】
老化に関する限り、炭酸カルシウム（化合物としてか或は炭酸カルシウムマグネシウムの混合結晶の形態における）の存在は実際有利であることが分かり、炭酸カルシウムを１から４重量％の分率で存在させるのが好ましいと考えている（カルシウムの分析含有量を高純度炭酸カルシウムに変換）。水滑石の場合、いろいろな堆積物に存在するカルシウムおよび炭酸塩はチョーク、ドロマイト、ハンタイトまたはヒドロタルサイトの形態の不純物の形態を取るが、また、カルシウムおよび炭酸塩を故意に水酸化マグネシウムに混合することも可能である。そのような肯定的な効果は恐らくは酸が中和されることが基になっている。酸は例えば塩化マグネシウム［これは一般にポリオレフィン中に触媒残渣として存在する（例えばＳｐｈｅｒｉｐｏｌ方法などでは）］などからもたらされる。酸性成分が接着剤の被膜からホイルに移行することで老化を悪化させることも同様に起こり得る。ステアリン酸カルシウムを混合することでも炭酸カルシウムがもたらす効果と同様な効果を達成することは可能であるが、それをかなり多い量で添加すると、接着剤被膜の接着強度、特にそのようなワインディングテープの場合には、ラッピングホイルの裏面とそのような種類の接着剤層の接着が低下する。
【００６２】
特に適切な水酸化マグネシウムは、平均粒径［平均中央値（Ｃｉｌａｓ方法によるレーザー光散乱で測定したｄ５０）を言及］が２μｍ超、特に４μｍに等しいか或はそれ以上の水酸化マグネシウムである。比表面積（ＢＥＴ）は好適には４ｍ２／ｇ未満である（ＤＩＮ  ６６１３１／６６１３２）。通常の湿式沈澱水酸化マグネシウムは微細であり、それの平均粒径は一般に１μｍ以下であり、比表面積は５ｍ２／ｇ以上である。粒径分布の上限ｄ９７は、ホイルに穴が開くことがなくかつそれが脆くなることがないように、好適には２０μｍ以下である。従って、好適には水酸化マグネシウムをふるい分けする。直径が１０から２０μｍの粒子を存在させるとホイルが好ましいつや消し外観を示す。
【００６３】
好適な粒子形態は川の石の形態に類似した不規則な球形である。それを好適には粉砕で得る。特に、水酸化マグネシウムに乾式粉砕を遊離脂肪酸、特にステアリン酸の存在下で受けさせることで製造したそれが好適である。脂肪酸の被膜を生じさせると水酸化マグネシウムとポリオレフィンの混合物が示す機械的特性が向上しかつ炭酸マグネシウムによるブルームが減少する。脂肪酸塩（例えばステアリン酸ナトリウム）の使用も同様に可能ではあるが、それを用いて生じさせたラッピングホイルでは水分の存在下で導電性が高くなると言った欠点を有し、それは、そのラッピングホイルがまた絶縁テープの機能も果たす用途では有害である。合成的に沈澱させた水酸化マグネシウムの場合には脂肪酸の添加を常に塩の形態で行う、と言うのは、それは水に溶解するからである。それの別の理由は本発明のラッピングホイルでは粉砕した水酸化マグネシウムの方が沈澱で生じさせたそれよ
りも好適であることによる。
【００６４】
血小板（ｐｌａｔｅｌｅｔ）形態の水酸化マグネシウムはあまり適切ではない。このことは規則的血小板（例えば六面体）および不規則な血小板の両方に当てはまる。
【００６５】
微細な合成水酸化マグネシウムの使用は本分野の技術者に明らかである、と言うのは、それは非常に高純度でありかつ難燃性は大きな粒子の場合よりも良好であるからである。驚くべきことに、比較的大きな球形粒子になるように粉砕した水酸化マグネシウムを含有させたコンパウンドの方が小型の血小板形状の粒子になるように粉砕した水酸化マグネシウムを含有させたコンパウンドよりもカレンダー加工および押出し加工における加工品質がより有効になることを見いだした。微細な血小板形状の水酸化マグネシウムを用いた時にもたらされる溶融物の粘度はより大きな球形の水酸化マグネシウムを用いた時のそれよりも実質的に高い。そのような問題には高いメルトインデックス（ＭＦＩ）を示す重合体を用いて対応し、それによってその溶融物の機械的安定性が悪化し、これは特にブローンフィルム押出し加工およびカレンダー加工にとって重要である。好適な態様では、難燃性は本分野の技術者が好む如き合成の水酸化マグネシウムを用いた場合よりもいくらか劣るが、カレンダーのロールからフィルムを取り出すのがより容易になるか、或はブローンフィルム押出し加工の場合にはバブルの直立性がより良好になる（溶融状態のバブルの中に裂けが生じない）。このことには、重合体が特に柔らかいことを前提としてではあるが、充填材の含有量を高くして対応し得る。それは軟質エチレンホモ重合体またはエチレン共重合体であり得るが、好適には、熱安定性を向上させる目的で、それから成形したホイルを架橋させる。そのような問題に対して本発明が採用した特定の解決法は、この上に挙げた如き特に柔らかなポリプロピレン共重合体を用いることにある。そのような特定の重合体を用いると、特定度合ではあるが、充填材を多量に用いることが可能になり、ｄ５０値が比較的高くなるように粉砕しておいた水酸化マグネシウムの場合にはより多い量で用いることが可能になり、それでも、本ラッピングホイルがそのような用途にとって堅すぎることも柔軟でなくなることもなく、かつ全く架橋を必要としない。高い使用温度の影響を受ける用途では、合成の水酸化マグネシウムに含まれる痕跡量の重金属が老化に悪影響を与える可能性があり、それを、以下に示す特定の老化抑制剤組み合わせを用いることで防止する。
【００６６】
難燃剤１種または２種以上の量を本ラッピングホイルが難燃性、即ち燃焼速度が遅くなるように選択する。サンプルを水平に位置させて行うＦＭＶＳＳ  ３０２に従う火炎伝播速度は、好適には２００ｍｍ／分未満、より好適には１００ｍｍ／分未満であり、本ラッピングホイルの卓越した１つの態様におけるそれは、そのような試験条件下で自己消火性である。酸素指数（ＬＯＩ）を好適には２０％超、特に２３％超、より好適には２７％超にする。水酸化マグネシウム（天然および合成）を用いる時には、それの分率を好適には７０から２００ｐｈｒ、特に１１０から１８０ｐｈｒにする。
【００６７】
充填材を９０ｐｈｒ以上の量で用いる時には下記の方法が好適でありかつそれを主張する：
−  重合体と充填材の混合をコンパンダーを用いたバッチ操作または連続（例えばバンバリーを使用）的に行う場合、好適には、充填材の一部を既に当該重合体と一緒にして均一にしておいた時には充填材の別の部分を添加する。
−  重合体と充填材の混合を２軸押出し加工機で行う場合、充填材の一部を用いて準備的コンパウンドを生じさせ、次のコンパウンド工程でそれを充填材の残りと混合する。
−  重合体と充填材の混合を２軸押出し加工機で行う場合、充填材を押出し加工機に１地点ではなく、例えば側面の供給装置などを用いて、少なくとも２ゾーンに供給する。
【００６８】
本ラッピングホイルを製造する時、フィルムの場合に通常のさらなる添加剤、例えば充
填材、顔料、老化抑制剤、核形成剤、衝撃改質剤または滑剤などを用いてもよい。そのような添加剤は、例えばＨ．Ｓａｅｃｈｔｌｉｎｇ編集の「Ｋｕｎｓｔｓｔｏｆｆ  Ｔａｓｃｈｅｎｂｕｃｈ」、Ｈａｎｓｅｒ  Ｖｅｒｌａｇ、２８版またはＨ．Ｚｗｅｉｆｅｌ編集の「Ｐｌａｓｔｉｃ  Ａｄｄｉｔｉｖｅｓ  Ｈａｎｄｂｏｏｋ」、Ｈａｎｓｅｒ−Ｖｅｒｌａｇ、５版などに記述されている。以下に示す所見では、理解が困難な化学名を回避する目的で個々のＣＡＳ  Ｒｅｇ．Ｎｏ．を用いる。
【００６９】
本発明の目的は、主に、高い老化安定性に加えてハロゲンおよび揮発性可塑剤を存在させないことにある。述べたように、熱要求が高くなってきており、そのように、追加的に、通常のＰＶＣラッピングホイルに比べても試験的に用いられているホイルが基になったワインディングテープ（ＰＶＣを含有しない）に比べても向上した安定性を達成すべきであることを意図する。老化抑制剤の組み合わせ（抗酸化剤および望まれるならば金属不活性化剤）を巧みに選択しかつ的確に計量して用いることで、そのような高い老化安定性を包括的に達成する。従って、それに関して本発明を以下に詳細に説明する。
【００７０】
本発明のラッピングホイルが示す３０００時間後の熱安定性は少なくとも１０５℃であるが、このことは、そのように貯蔵した後でも破断伸びが少なくとも１００％であることを意味する。本ホイルは追加的にこれを１３６℃で２０日間貯蔵（促進試験）後に少なくとも１００％の破断伸びを示すべきであるか或は１７０℃（３０分間）の耐熱性を示すべきである。記述する抗酸化剤およびまた場合により金属不活性化剤も用いた１つの卓越した態様では、２０００時間後に１２５℃または３０００時間後に１２５℃さえ達成する。ＤＯＰが基になった通常のＰＶＣ製ラッピングホイルが示す熱安定性は８５℃（パッセンジャーコンパートメント）である一方、重合体である可塑剤が基になった高性能製品が達成する熱安定性は１０５℃である（エンジンコンパートメント）。
【００７１】
その上、本ラッピングホイルはポリオレフィンが基になったケーブル被覆材と適合すべきである、即ち、ケーブル／ラッピングホイル組み立て品を貯蔵した後にラッピングホイルが脆くなることもケーブル用絶縁体が脆くなることもあってはならない。１種以上の適切な抗酸化剤を選択することで結果として１０５℃、好適には１２５℃で適合性（２０００時間、特に３０００時間）を達成することができかつ１４０℃の短時間（１６８時間）熱安定性も達成することができる。
【００７２】
短時間の熱安定性および耐熱性が充分であるためのさらなる必要条件はポリオレフィン部分が充分な融点（少なくとも１２０℃）を示すことおよびまた溶融物が結晶子の融点よりいくらか高い充分な機械的安定性を示すことにある。後者を、充填材含有量が少なくとも８０ｐｈｒの時のメルトインデックスが２０ｇ／１０分以下であるか或は充填材含有量が少なくとも４０ｐｈｒの時のそれが５ｇ／１０分以下であるようにすることで確保する。しかしながら、決定な要因は１４０℃を超える酸化安定性を達成するに適した老化安定性であり、これを、特に、二次抗酸化剤、例えばホスファイトなどを用いて達成する。
【００７３】
ラッピングホイルと他のケーブルハーネス構成要素、例えばプラグおよび溝付き管などの間の適合性も同様に望まれており、これも同様に配合を特に使用する添加剤に関して適合させることで達成可能である。示すことができる否定的な例は、不適切なポリプロピレン製ラッピングホイルと銅による安定化を受けたポリアミド製溝付き管の組み合わせであり、この場合には、その溝付き管とラッピングホイルの両方が１０５℃で３０００時間後に脆くなってしまう。
【００７４】
本ラッピングホイルの製造をカレンダーまたは押出し加工、例えばブロー加工またはキャスティング加工などで行う。そのような加工は例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、Ｗｉｌｅｙ−ＶＣＨ  ２００２に記述されている。主成分または成分全部を含んで成るコンパウンドをコンパウンダー、例えば混練り装置（例えばプランジャーコンパウンダー）または押出し加工機（例えば２軸もしくはプラネタリーロール押出し加工機）で製造した後に固体形態（顆粒など）に変換し、そしてそれを次にホイル押出し加工プラントまたは押出し加工機、コンパウンダーまたはカレンダー装置のロールミルなどで溶融させて更に加工してもよい。充填材を多い量で用いると不均一部分（欠陥部）が若干生じることで破壊電圧が激しく低下する。従って、混合操作をそのようなコンパウンドから生じさせたホイルが少なくとも３ｋＶ／１００μｍ、好適には少なくとも５ｋＶ／１００μｍの破壊電圧を達成するに充分なほど徹底的に実施するべきである。コンパウンドとホイルを１つの工程で生じさせるのが好適である。その溶融物をコンパウンダーから押出し加工プラントまたはカレンダーに直接供給するが、望まれるならば、補助装置、例えばフィルター、金属検出器またはロールミルなどに通すことも可能である。良好な手による引裂き性を達成、即ち１％伸び時の力値が低くなりかつ収縮率が低くなるように、そのような製造工程の過程中にホイルが配向する度合をできるだけ小さくする。この理由で特にカレンダー加工が好適である。
【００７５】
本ラッピングホイルを熱貯蔵（それをタルク層の上に置いて１２５℃のオーブンに３０分間入れた）後にそれが示す流れ方向の収縮率は５％未満、好適には３％未満である。
【００７６】
本発明のラッピングホイルが示す機械的特性（データを測定する目的で鋭利な刃物を用いて本ホイルを適切な大きさに切断）は好適には下記の範囲内にある：
・  ｍｄ（流れ方向）の破断伸びが３００％から１０００％、より好適には５００％から８００％、
・  ｍｄの破断強度が４から１５、より好適には５から８Ｎ／ｃｍの範囲。
【００７７】
好適な態様では、巻いた末端部を接着テープ、ワイヤーまたは結び目で固定する必要がないように、本ラッピングホイルの片面または両面、好適には片面にシーリングまたは感圧接着剤被膜を与える。その接着剤層の量［即ち、必要に応じて水または溶媒を除去した後の量、その数値はまたおおよその厚み（μｍ）にも相当する］を各場合とも１０から４０ｇ／ｍ２、好適には１８から２８ｇ／ｍ２にする。接着性被膜を用いる１つのケースでは、厚みおよび厚みに依存する機械的特性に関してここに示す数値は、排他的に、本ラッピングホイルの好適なポリプロピレン含有層のそれを指し、接着剤層も接着剤層と連結させるに有利な他の層も考慮に入れない。そのような被膜は全領域を覆う必要はなく、また、部分的に覆う形態にすることも可能である。挙げることができる一例は、両端の各々に感圧接着剤片を有するラッピングホイルである。その片をおおよそ長方形の片に切り取り、一方の接着片でそれをケーブル束に接着させた後、もう一方の接着片が本ラッピングホイルの裏面に接着し得るまで巻き付ける。この種類のホース様包み込みは、包装のスリーブ形態と同様に、その包み込みの結果としてケーブルハーネスの柔軟性が実質的に低下することはないと言った利点を有する。
【００７８】
適切な接着剤には通常のあらゆる種類の接着剤が含まれ、特にゴムが基になった接着剤が含まれる。この種類のゴムは、例えばイソブチレン、１−ブテン、酢酸ビニル、エチレン、アクリル酸エステル、ブタジエンまたはイソプレンなどのホモ重合体または共重合体などであり得る。特に適切な処方は、重合体自身がアクリル酸エステル、酢酸ビニルまたはイソプレンが基になっている処方である。
【００７９】
使用する自己接着剤の特性を最適にする目的で、それを１種以上の添加剤、例えば粘着付与剤（樹脂）、可塑剤、充填剤、難燃剤、顔料、紫外線吸収剤、光安定剤、老化抑制剤、光開始剤、架橋剤または架橋促進剤などと混合しておいてもよい。粘着付与剤は、ほんの少しではあるが挙げると、例えば炭化水素樹脂（例えば不飽和Ｃ５もしくはＣ９単量体が基になった重合体）、テルペン−フェノール樹脂、α−もしくはβ−ピネンなどの如き原料を用いて作られたポリテルペン樹脂など、芳香族樹脂、例えばクマロン−インデン樹脂など、またはスチレンまたはα−メチルスチレンが基になった樹脂、例えばロジンおよびこれの誘導体、不均化、二量化もしくはエステル化ロジン、例えばグリコール、グリセロールまたはペンタエリスリトールなどとの反応生成物など、およびまたさらなる樹脂［例えばＵｌｌｍａｎｎｓ  Ｅｎｚｙｌｏｐａｄｉｅ  ｄｅｒ  ｔｅｃｈｎｉｓｃｈｅｎ  Ｃｈｅｍｉｅ、１２巻、５２５から５５５頁（第４版）、Ｗｅｉｎｈｅｉｍに挙げられている如き］である。容易に酸化される二重結合を持たない樹脂、例えばテルペン−フェノール樹脂、芳香族樹脂などが好適であり、特に水添で作られた樹脂、例えば水添芳香族樹脂、水添ポリシクロペンタジエン樹脂、水添ロジン誘導体または水添テルペン樹脂などが好適である。
【００８０】
適切な充填剤および顔料の例には、二酸化チタン、炭酸カルシウム、炭酸亜鉛、酸化亜鉛、ケイ酸塩またはシリカが含まれる。混合可能な適切な可塑剤は、例えば脂肪族、環状脂肪族および芳香族鉱油、フタル酸、トリメリット酸もしくはアジピン酸のジエステルもしくはポリエステル、液状ゴム（例えば低分子質量のニトリルゴムもしくはポリイソプレンゴム）、ブテンおよび／またはイソブテンの液状重合体、アクリル酸エステル、ポリビニルエーテル、粘着付与剤樹脂の原料が基になった液状樹脂および軟質樹脂、ラノリンおよび他の蝋、または液状シリコーンなどである。架橋剤の例には、イソシアネート、フェノール樹脂またはハロゲン化フェノール樹脂、メラミン樹脂およびホルムアルデヒド樹脂が含まれる。適切な架橋促進剤は、例えばマレイミド、アリルエステル、例えばシアヌル酸トリアリルなど、およびアクリル酸およびメタアクリル酸の多官能エステルなどである。老化抑制剤の例には、立体障害フェノール、例えば商標名Ｉｒｇａｎｏｘ（商標）などの下で公知のそれらが含まれる。
【００８１】
架橋が有利である、と言うのは、それによってせん断強度（例えば保持力として表される）が向上することでロールの状態で貯蔵した時に変形［テレスコーピング（ｔｅｌｅｓｃｏｐｉｎｇ）または空洞部（またギャップとも呼ばれる）の形成］を起こす傾向が低下するからである。感圧接着剤の染みだしも同様に低下する。このことは、本ラッピングホイルをケーブルの回りに螺旋状に巻いた場合にロールの両端が粘着性を示さずかつ縁が粘着性を示さないことで明らかになる。保持力が好適には１５０分超になるようにする。
【００８２】
鋼との接着強度を１．５から３Ｎ／ｃｍの範囲内にすべきである。
【００８３】
要約として、好適な態様では、片面に無溶媒の自己接着剤を位置させ、それを共押出し加工、溶融被覆または分散被覆の結果として生じさせる。分散接着剤（ｄｉｓｐｅｒｓｉｏｎ  ａｄｈｅｓｉｖｅｓ）、特にポリアクリレートが基になった分散接着剤が好適である。
【００８４】
本ラッピングホイルに付着させる接着剤の接着力を向上させ、それによって、本ホイルをロールから巻き戻している間に接着剤がそれの裏面に移行することがないようにする目的で、下塗り剤層を用いてこれをラッピングホイルと接着剤の間に位置させるのが有利である。
【００８５】
使用可能な下塗り剤は分散液および溶媒が基になっている公知の系であり、例えばイソプレンまたはブタジエンゴムおよび／またはシクロゴムなどが基になっている系である。イソシアネートもしくはエポキシ樹脂添加剤を用いると、感圧接着剤の接着力が向上しかつある程度ではあるがまたせん断強度も向上する。物理的表面処理、例えば炎、コロナまたはプラズマ処理など、または共押出し加工層なども接着力を向上させるに同様に適する。特に、そのような方法を無溶媒接着剤層、特にアクリレートが基になった接着剤層に適用するのが好適である。
【００８６】
裏面を公知の剥離剤（適宜他の重合体と混合）で被覆してもよい。その例はステアリル化合物（例えばポリビニルステアリルカルバメート、遷移金属、例えばＣｒまたはＺｒなどのステアリル化合物、およびポリエチレンイミンとイソシアン酸ステアリルから生じさせた尿素化合物）、ポリシロキサン（例えばポリウレタンとの共重合体としてか或はポリオレフィンにグラフト化させたグラフト共重合体として）および熱可塑性フルオロポリマーである。用語「ステアリル」は、同義語として、Ｃ数が少なくとも１０のあらゆる直鎖もしくは分枝アルキルもしくはアルケニル、例えばオクタデシルなどを表す。
【００８７】
通常の接着剤およびまた裏面の被膜および下塗り剤の記述が例えば「Ｈａｎｄｂｏｏｋ
ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」、Ｄ．Ｓａｔａｓ（第３版）に見られる。１つの態様では、共押出し加工を用いて、その記述した裏面の下塗り剤被膜および接着剤被膜を生じさせることができる。
【００８８】
しかしながら、また、本ホイルの裏面の形態を用いて本ラッピングホイルの裏面と接着剤の接着力を高めることも可能である（例えば巻き戻し力を制御する目的）。極性接着剤、例えばアクリレート重合体などが基になった接着剤の場合には、ポリプロピレン重合体が基になったホイルの裏面との接着力はしばしば充分ではない。巻き戻し力を向上させる目的で、裏面にコロナ処理、炎による前処理または極性のある原料を使用した被覆／共押出し加工を用いて極性のある表面を達成する態様を主張する。別法として、細長く切る前にログ製品（ｌｏｇ  ｐｒｏｄｕｃｔ）に条件付けを受けさせておいた（熱条件下で貯蔵しておいた）ラッピングホイルも主張する。また、両方の工程を組み合わせて用いることも可能である。本発明のラッピングホイルを３００ｍｍ／分の巻き戻し速度で巻き戻した時の巻き戻し力が好適には１．２から６．０Ｎ／ｃｍ、非常に好適には１．６から４．０Ｎ／ｃｍ、特に１．８から２．５Ｎ／ｃｍであるようにする。ＰＶＣ製ワインディングテープの場合の条件付けは公知であるが、その理由は異なる。可塑化ＰＶＣフィルムは部分結晶性ポリプロピレン共重合体フィルムとは対照的に幅広い軟化範囲を示しかつ可塑剤が移行することが理由で接着剤が示すせん断強度がより低いことから、ＰＶＣ製ワインディングテープはテレスコーピングを起こす傾向がある。細長く切る前の材料を比較的長時間貯蔵するか或はそれに条件付けを短時間受けさせる（熱条件下で限られた時間貯蔵する）ことで、ロールが不利な変形（中心部がロールから側面に押し出される）を起こさないようにすることができる。しかしながら、本発明の方法の場合の条件付けの目的は、極性のないポリプロピレン裏面と極性のある接着剤、例えばポリアクリレートまたはＥＶＡなどを用いた時の材料の巻き戻し力を高めることにある、と言うのは、そのような接着剤がポリプロピレンの裏面に対して示す接着力はＰＶＣのそれに比較して極めて低いからである。可塑化ＰＶＣ製ワインディングテープを用いた時には条件付けまたは物理的表面処理で巻き戻し力を高める必要はない、と言うのは、通常用いられる接着剤は極性のあるＰＶＣ表面に対して充分に高い接着力を示すからである。ポリオレフィン製ラッピングホイルの場合には特に裏面接着力の重要さが顕著である、と言うのは、１％伸び時の力がより高い（難燃剤が存在することと通常の可塑剤が存在しないことが理由で）ことから使用時に巻き戻している時の伸長度を充分に高くする目的で裏面接着力および巻き戻し力をＰＶＣフィルムのそれらに比べてずっと高くする必要があるからである。従って、本ラッピングホイルの好適な態様では、巻き戻し中の卓越した巻き戻し力および伸長度を達成する目的で条件付けまたは物理的表面処理を用いてそれの製造を行うことで、３００ｍｍ／分で巻き戻した時の巻き戻し力をそのような手段を用いない時に比べて好適には少なくとも５０％高くする。
【００８９】
接着性被膜の場合には、ロールがテレスコーピングを起こす（恐らくはホイルが結晶化時に収縮することによる）傾向を全く取得しないようにする目的で、本ラッピングホイル
に被覆を受けさせる前に、それを好適にはそれに先立って少なくとも３日間、より好適には少なくとも７日間貯蔵することで後結晶化を達成する。均一にする（ｌｅｖｅｌｉｎｇ）（ライ（ｌｉｅ）が平らである状態を改善する）目的で、好適には、本ホイルを被覆装置上の加熱されたロールの上に導くが、これはＰＶＣ製ラッピングホイルでは通常行われない。
【００９０】
通常、ポリエチレンおよびポリプロピレンフィルムでは、それに手で切り込みを入れるのもそれを引き裂くのも不可能である。それらは部分結晶性材料として容易に引き伸ばされ、従って、それが示す破断伸びは高く、一般に５００％を充分に超え得る。そのようなフィルムを引き裂こうと試みる時に起こることは、裂けないで伸びてしまうことである。そのように典型的に高い裂き力に打ち勝つには必ずしも大きな力が必要であり得るとは限らない。裂けたとしても生じた裂け目の外観は良好でなく、接着で用いるのは不可能である、と言うのは、両末端に薄くて細い「尾」が形成されてしまうからである。添加剤を用いることでは、充填剤を多量に用いて破断伸びを低くしたとしても、そのような問題をなくすのは不可能である。ポリオレフィンフィルムに２軸引き伸ばしを受けさせると、破断伸びが５０％を超える度合で低下し、引裂きにとって有利である。しかしながら、そのような方法を軟質のラッピングホイルに転用しようとする試みはうまくいかない、と言うのは、１％力値がかなり高くなりかつ力／伸び曲線の傾きがかなり大きくなってしまうからである。その結果としてラッピングホイルの柔軟性および柔順性が劇的に悪化してしまう。その上、充填材含有量をそのように高くしたホイルは産業的生産で裂ける回数が多いことが理由で実際に引き伸ばすのは不可能であることが分かる。
【００９１】
驚くべきことに、ロールに変換を受けさせる時に細切り工程を用いることによる解決方法を見つけだした。ラッピングホイルのロールを生じさせている過程で、粗いスリットエッジ（ｓｌｉｔ  ｅｄｇｅｓ）を生じさせるが、それを顕微鏡で見るとホイルの中に亀裂が形成されており、その後、それが明らかに引き裂き伝播を助長する。これは、特に、回転する切れ味の悪いナイフを用いるか或は限定された鋸の刃を持たせた回転するナイフを用いてベール（ｂａｌｅ）形態（ジャンボロール、長尺ロール）の製品を押し潰すように細く切ることを利用するか或は固定式刃または回転式ナイフを用いてログ形態（生産幅で通常の販売長のロール）の製品を分割細切り（ｐａｒｔｉｎｇ  ｓｌｉｔｔｉｎｇ）することで可能である。そのような刃およびナイフを適切に研磨することで破断伸びを調整することができる。固定式丸刃を用いた分割細切りでログ製品を生産するのが好適である。細長く切る前のログロールを急速冷却することで、細長く切る作業を行っている間に生じる亀裂の形成を更に増加させることも可能である。好適な態様では、ラッピングホイルをそのように特殊に細長く切った時にそれが示す破断伸びは、それを鋭利な刃で細長く切った時のそれに比べて少なくとも３０％低い。特に好適なホイルを鋭利な刃物で細切りした場合の破断伸びは５００％から８００％であるが、細長く切る過程で両端に限定した損傷を受けさせた態様のホイルのそれは２００％から５００％の範囲である。
【００９２】
巻き戻し力を高める目的で、ログ製品に前以て貯蔵を熱条件下で受けさせておいてもよい。布、ウエブまたはフィルム担体（例えばＰＶＣ）が備わっている通常のワインディングテープはせん断（２個の回転式ナイフの間）、分割（固定式もしくは回転式ナイフを当該製品の回転するログロールの中に押し込む）、刃（ウエブを鋭利な刃に通す過程でそれを分割）または圧壊（回転式ナイフとローラーの間）を用いて細長く切断される。
【００９３】
細長く切る目的は、ジャンボまたはログロールから販売可能なロールを生産することにあり、手による引き裂きがより容易になるように粗いスリットエッジを生じさせる目的ではない。ＰＶＣ製ラッピングホイルの場合の分割細切りは全く通常のことである、と言うのは、軟質ホイルの場合にはそのような工程が経済的であるからである。しかしながら、ＰＶＣ材料の場合には手による引き裂き性を示す、と言うのは、ポリプロピレンとは異な
り、ＰＶＣは非晶質であり、従って裂く時に伸びることはなく、伸びる度合はほんの僅かのみであるからである。ＰＶＣフィルムの場合には、それがあまりにも容易に裂けることがないようにする目的で、フィルム生産過程中にゲル化が適切に起こることに注意を払う必要があり、このことは、生産速度を最適にすることに反する。従って、多くの場合、Ｋ値が６３から６５の標準的なＰＶＣではなく、分子量がより高い材料が用いられ、それはＫ値が７０以上であることに相当する。従って、本発明のポリプロピレン製ラッピングホイルを用いる時に分割細切りを行う理由はＰＶＣで作られたラッピングホイルの場合のそれとは異なる。
【００９４】
本発明のラッピングホイルは、これを細長い材料、例えば通気管、磁場コイルまたは車の中のケーブルルーム（ｌｏｏｍｓ）などに巻き付ける目的で用いるに卓越して適する。本発明のラッピングホイルは他の用途、例えばエアコン装置の中の通風管などで用いるにも同様に適する、と言うのは、柔軟性が高いことでリベット、ビードおよび折り目などへの柔順性が良好であることが確保されるからである。ハロゲン含有原料を用いていないことから、今日の職業衛生学および環境要求に合致し、同じことがまた揮発性可塑剤にも当てはまる（フォギング値が９０％より高くならないように量を少なくしたとしても）。そのようなワインディングテープを含有する廃棄物から熱を回収しようとする場合（例えば自動車の再利用に由来するプラスチック画分を焼却する場合）にはハロゲンが存在しないことが極めて重要である。本発明の製品は、原料のハロゲン含有量が極めて低いことでそれが難燃で役割を果たさない意味でハロゲンを含有しない。痕跡量のハロゲン、例えば不純物の結果としてか、加工中の添加剤（フルオロエラストマー）としてか或は触媒（例えば重合体の重合で用いられる）の残渣として存在し得る如きハロゲンは無視する。そのようにハロゲンを排除すると付随して性質が易燃性になり、これは電気用途、例えば家庭電化製品または自動車などにおける安全要求には一致しない。通常のＰＶＣ代替材料、例えばポリプロピレン、ポリエチレン、ポリエステル、ポリスチレン、ポリアミドまたはポリイミドなどをラッピングホイルで用いた時に柔軟性が欠乏すると言った問題は、基礎を成す発明において、揮発性可塑剤を用いないで、その代わりに、曲げ弾性率が低いポリオレフィンの使用、例えば軟質ＰＰ共重合体などの使用で解決する。従って、難燃効果を有するが公知のように柔軟性を完全な脆性点に至るほどまで劇的に悪化させる充填材を用いることさえ可能であることは特に驚くべきことである。そのような柔軟性は卓越して重要である、と言うのは、それをワイヤーおよびケーブルに取り付ける場合の巻き付けを螺旋形態ばかりでなくまた分岐点、プラグまたは固定用クリップに対してしわの無い柔軟に湾曲した様式で実施する必要があるからである。その上、ラッピングホイルではケーブルストランドを一緒に弾性的に引っ張ることができるのが望ましい。このような挙動はまた通気管を密封する時にも必要である。そのような機械的特性を達成することができるのは柔らかで柔軟性のあるワインディングテープを用いた時のみである。本発明のラッピングホイルを用いることで、難燃剤を比較的多量に用いるにも拘らずその必要な柔軟性を達成しようとする目的を達成する［ＰＶＣの場合には難燃剤の必要性が低いか或は必要でなくかつ通常の可塑剤を用いることで柔軟性を容易に達成することができることからポリオレフィン製ワインディングテープの場合の方がＰＶＣの場合よりも前記目的の達成が過度に困難であるにも拘らず］。
試験方法
測定を２３±１℃で相対湿度が５０±５％の試験条件下で実施する。
【００９５】
カーボンブラックが示すｐＨの測定を、本分野で通常のように、ＤＩＮ  ＥＮ  ＩＳＯ
７８７−９に従って行う。
【００９６】
重合体の密度をＩＳＯ  １１８３に従って測定しそして曲げ弾性率をＩＳＯ  １７８に従って測定して、それぞれｇ／ｃｍ３およびＭＰａで表す。ＡＳＴＭ  Ｄ７９０に従う曲げ弾性率は異なる試験片寸法が基になってはいるが、その結果は数値として匹敵する。メ
ルトインデックスをＩＳＯ  １１３３に従って試験して、ｇ／１０分で表す。試験条件は市場標準と同様に結晶性ポリプロピレン含有重合体の場合には２３０℃で２．１６ｋｇでありそして結晶性ポリエチレン含有重合体の場合には１９０℃で２．１６ｋｇである。結晶子の融点（Ｔｃｒ）をＭＴＭ  １５９０２（Ｂａｓｅｌｌ方法）またはＩＳＯ  ３１４６に従ってＤＳＣで測定する。
【００９７】
充填材の平均粒径をＣｉｌａｓ方法によるレーザー光散乱で測定したが、それの重要な数値はｄ５０中央値である。
【００９８】
充填材の比表面積（ＢＥＴ）をＤＩＮ  ６６１３１／６６１３２に従って測定する。
【００９９】
ラッピングホイルの引張り伸び挙動をＤＩＮ  ＥＮ  ＩＳＯ  ５２７−３／２／３００に従ってタイプ２の試験片（長さが１５０ｍｍで幅が可能な限り１５ｍｍの長方形試験片）を用いて試験速度を３００ｍｍ／分、クランプ留め長さ（ｃｌａｍｐｅｄ  ｌｅｎｇｔｈ）を１００ｍｍにしそしてプレテンション力（ｐｒｅｔｅｎｓｉｏｎｉｎｇ  ｆｏｒｃｅ）を０．３Ｎ／ｃｍにして測定する。スリットエッジが粗い試験片の場合には、引張り試験を行う前に鋭利な刃を用いてエッジを奇麗にすべきである。１％伸び時の力または張力を測定する時に前記から逸脱する場合、モデルＺ  ０１０の引張り試験機（製造業者：Ｚｗｉｃｋ）を用い、試験速度を１０ｍｍ／分にしかつプレテンション力を０．５Ｎ／ｃｍにして測定を実施する。１％値は評価プログラムの影響をいくらか受ける可能性があることから、前記試験機を指定する。特に明記しない限り、流れ方向（ＭＤ）の引張り伸び挙動を試験する。その力をＮ／片幅で表しそして張力をＮ／片断面で表し、破断伸びを％で表す。この試験の結果、特に破断伸び（破断時伸び）の結果に関しては、測定を充分な数で行うことでそれを統計学的に確かめる必要がある。
【０１００】
接着強度の測定では、幅が１５ｍｍ（出来る限り）の試験片を用い、ＡＦＥＲＡ  ４００１に従い、１８０゜の引きはがし角度で測定を行う。ＡＦＥＲＡ標準鋼板を試験基質として用いる（特に他の基質の指定が全くない場合）。
【０１０１】
ラッピングホイルの厚みをＤＩＮ  ５３３７０に従って測定する。如何なる感圧接着剤層も測定全厚から差し引く。
【０１０２】
保持力の測定では、ＰＳＴＣ  １０７（１０／２００１）に従い、荷重を２０Ｎにし、接着領域の寸法を高さが２０ｍｍで幅が１３ｍｍの寸法にして測定を行う。
【０１０３】
巻き戻し力をＤＩＮ  ＥＮ  １９４４に従って３００ｍｍ／分で測定する。
【０１０４】
手による引き裂き性を数値で表すのは不可能であるが、破壊力、破断伸びおよび張力下の衝撃強度（全ての測定を流れ方向で行う）が実質的な影響を与える。
評価：
＋＋＋＝非常に容易
＋＋  ＝良好
＋    ＝どうにか処理可能
−    ＝処理が困難
−−  ＝強い力をかけることのみで引き裂き可能であるが、末端部が乱雑である
−−−＝処理不能
防火性能の測定では、ＭＶＳＳ  ３０２に従い、サンプルを水平に位置させて測定を行う。片面に感圧接着剤被膜が存在する場合には、その面を上向きにする。さらなる方法として、酸素指数（ＬＯＩ）の試験を実施する。この目的で試験をＪＩＳ  Ｋ  ７２０１の条件下で行う。
【０１０５】
熱安定性をＩＳＯ／ＤＩＮ  ６７２２が基になった方法で測定する。オーブンをＡＳＴＭ  Ｄ  ２４３６−１９８５に従って空気を１時間当たり１７５回交換することで操作する。試験時間を３０００時間にする。選択した試験温度は８５℃（クラスＡ）、１０５℃（クラスＢと同様であるが、１００℃ではない）および１２５℃（クラスＣ）である。促進老化を１３６℃で実施し、２０日間の老化後でも破断時伸びが少なくとも１００％の時には試験に合格である。
【０１０６】
適合性試験の場合には、自動車用のポリオレフィン製絶縁体（ポリプロピレンまたは放射線で架橋させたポリエチレン）が備わっている商業的に通常のリード線（ケーブル）を用いて熱条件下の貯蔵を実施する。この目的で、断面積が３から６ｍｍ２で長さが３５０ｍｍのリード線を５本用いて、それをラッピングホイルで重なりが５０％になるように巻くことで試験片を生じさせる。この試験片を強制空気オーブンに３０００時間（熱安定性試験と同様な条件）入れることで老化させた後、そのサンプルを２３℃で条件付けし、そしてＩＳＯ／ＤＩＮ  ６７２２に従い、手でマンドレルの回りに巻き付ける。その巻き付けるマンドレルの直径は５ｍｍであり、重りの質量は５ｋｇであり、そして巻き付ける速度は１秒当たり１回転である。その後、そのラッピングホイルの中の欠陥部および前記ラッピングホイルの下に位置するワイヤー絶縁体の中の欠陥部に関して試験片を検査する。ワイヤー絶縁体の中に亀裂が見られる、特に巻き付けるマンドレル上で曲げる前でさえ亀裂が見られる場合には、試験に不合格である。ラッピングホイルに亀裂が生じたか或はオーブンの中で溶融した場合も同様に試験に不合格であると等級付けする。１２５℃の試験の場合、ある場合には、また、その試験片に試験をいろいろな時点でも受けさせた。試験時間は個々のケースで特に明記しない限り３０００時間である。
【０１０７】
短時間の熱安定性の測定では、ＩＳＯ  ６７２２に記述されているように、断面積が０．５ｍｍ２のＴＷ型ワイヤーを１９本含有するケーブル束を用いて測定を行う。この目的で、ラッピングホイルを前記ケーブル束に重なりが５０％になるように巻いた後、そのケーブル束を直径が８０ｍｍのマンドレルの回りで曲げそして１４０℃の強制空気オーブンに入れて貯蔵する。１６８時間後に試験片をオーブンから取り出して、損傷（亀裂）に関して試験する。
【０１０８】
耐熱性の測定では、ラッピングホイルを１７０℃で３０分間貯蔵し、３０分かけて室温になるまで冷却した後、直径が１０ｍｍのマンドレルの回りに重なりが５０％になるように少なくとも３巻き巻きつける。その後、その試験片を損傷（亀裂）に関して検査する。
【０１０９】
低温試験の場合、前記試験片をＩＳＯ／ＤＩＮ  ６７２２が基になった方法で−４０℃に４時間冷却した後、そのサンプルを手で直径が５ｍｍのマンドレルに巻き付ける。その試験片を接着テープの中の欠陥部（亀裂）に関して検査する。
【０１１０】
破壊電圧をＡＳＴＭ  Ｄ  １０００に従って測定する。採用する数値は、当該試験片が当該電圧に１分間耐える最大値である。この数値を１００μｍのサンプル厚に変換する。例：
厚みが２００μｍのサンプルが６ｋＶの最大電圧に１分間耐えるとすると、計算破壊電圧は３ｋＶ／１００μｍになる。
【０１１１】
フォギング値をＤＩＮ  ７５２０１  Ａに従って測定する。
【０１１２】
以下に示す実施例は本発明の範囲を限定することなく本発明を説明することを意図するものである。
内容：
・  実験で用いる原料の表作成
・  本発明の実施例の説明
・  本発明の実施例の結果の表作成
・  比較実施例の説明
・  比較実施例の結果の表作成
実験で用いる原料の表作成（ある場合には測定条件および装置を省く；試験方法を参照）
【０１１３】
【表１】
2007510012.tif 000002
【０１１４】
【表２】
2007510012.tif 000003
【０１１５】
【表３】
2007510012.tif 000004
【０１１６】
【表４】
2007510012.tif 000005
【０１１７】
【表５】
2007510012.tif 000006
【実施例１】
【０１１８】
担体フィルムを製造する目的で、最初に、同方向回転２軸押出し加工機を用いて、１００ｐｈｒの重合体Ａ、１０ｐｈｒのＶｉｎｎａｐａｓ  Ｂ  １０、１５０ｐｈｒのＭａｇｎｉｆｉｎ  Ｈ  ５  ＧＶ、１０ｐｈｒのＦｌａｍｍｒｕβ  １０１、０．８ｐｈｒのＩｒｇａｎｏｘ  １０１０、０．８ｐｈｒのＩｒｇａｎｏｘ  ＰＳ  ８０２および０．３ｐｈｒのＩｒｇａｆｏｓ  １６８をコンパウンドにする。ゾーン１、３および５の各々にＭａｇｎｉｆｉｎを１／３づつ加える。
【０１１９】
そのコンパウンドの溶融物を押出し加工機のダイスから取り出してロールミルに送り、そこからストレーナーに通した後、コンベアベルトで「逆Ｌ字」形のカレンダーのロール間隙に送る。このカレンダーロールを用いて幅が１５００ｍｍで厚みが０．０８ｍｍ（８０μｍ）で表面が滑らかなフィルムを生じさせた後、熱硬化用ロール上で後結晶化させる。そのフィルムを１週間貯蔵し、ライが平らである状態を改善する目的で、６０℃のロールが備わっている被覆装置上に水平に置き、それにコロナ処理を受けさせた後、コーティングナイフを用いて水性アクリレートＰＳＡであるＰｒｉｍａｌ  ＰＳ  ８３  Ｄによる被覆を塗布率が２４ｇ／ｍ２になるように受けさせる。その接着剤層を７０℃の乾燥用トンネル内で乾燥させ、その完成させたラッピングホイルを１インチ（２５ｍｍ）のコアに巻くことで直線長が３３ｍのログロールを生じさせた。あまり鋭角ではない固定式刃（真っすぐなナイフ）を用いて前記ログロールを分割して幅が２９ｍｍのロールにすることで細切りを実施する。次に示す実施例の場合のように、本発明の説明の中に挙げた理由で、分割細切りでは自動装置も同様に用いる。
【０１２０】
この自己接着性ラッピングホイルは充填材分率が高いにも拘らず良好な柔軟性を示す。その上、酸素含有重合体を添加していなくても非常に良好な防火特性を達成する。老化安定性そしてＰＰおよびＰＡケーブルおよびポリアミド溝付き管との適合性は卓越している。
【実施例２】
【０１２１】
下記の変更を伴わせて調製を実施例１に示した如く実施する：コンパウンドを１００ｐｈｒの重合体Ａ、１２０ｐｈｒの水滑石１５μ、１５ｐｈｒの未圧縮アセチレンブラックＡＢ−ＵＣ、０．８ｐｈｒのＩｒｇａｎｏｘ  １０１０、０．１ｐｈｒのＩｒｇａｎｏｘ
ＰＳ  ８０２、各々が０．１ｐｈｒのＳｕｍｉｌｉｚｅｒ  ＴＰＭ、ＴＰＬ−ＲおよびＴＰ−Ｄ、０．３ｐｈｒのＩｒｇａｆｏｓ  １６８および１ｐｈｒのＩｒｇａｎｏｘ  ＭＤ  １０２４で構成させる。ゾーン１および５の各々に水滑石を１／２づつ加える。
【０１２２】
前記コンパウンドから生じさせた担体フィルムの片面に炎処理を受けさせ、１０日間の貯蔵後、ロールアプリケーターを用いてＡｃｒｏｎａｌ  ＤＳ  ３４５８による被覆を５０ｍ／分で受けさせる。冷却した反対圧力ローラーを用いて前記担体にかかる温度負荷を低くする。塗布率は約３５ｇ／ｍ２である。巻き付けを行う前に、各々が１２０Ｗ／ｃｍの中圧Ｈｇランプが６個備わっている紫外線装置を用いた照射で適切な架橋をインラインで達成する。その照射を受けさせたウエブを１  １／４インチ（３１ｍｍ）のコアに巻き付けることで直線長が３３ｍのログロールを生じさせる。巻き戻し力を高める目的で、そのログロールを６０℃のオーブンに５時間入れることで条件付けする。固定式刃（真っすぐなナイフ）を用いて前記ログロールを分割して幅が２５ｍｍのロールを生じさせることで、細切りを実施する。
【０１２３】
このホイルを２３℃で３カ月間貯蔵したが、それから老化抑制剤が染み出すことは全くなかった。比較として、実施例１で得たホイルは軽い膜を有し、それを分析することで、その膜はＩｒｇａｎｏｘ  ＰＳ  ８０２であることが分かる。
【０１２４】
このラッピングホイルは実施例１で得たラッピングホイルよりも柔軟性がずっと高いことを特徴とする。火炎伝播速度はそのような用途にとって充分過ぎるほどである。このホイルの表面は若干つや消しである。取り付けに関して、２本の指を中心部の中に入れることができ、そのことから、取り付けは実施例１に比べて容易である。
【実施例３】
【０１２５】
下記の変更を伴わせて調製を実施例１に示した如く実施する：コンパウンドを８０ｐｈｒの重合体Ａ、２０ｐｈｒのＥｖａｆｌｅｘ  Ａ  ７０２、１２０ｐｈｒのＳｅｃｕｒｏｃ  Ｂ  １０、０．２ｐｈｒの炭酸カルシウム、８ｐｈｒのＴｈｅｒｍａｘ  Ｕｌｔｒａｐｕｒｅ  Ｎ  ９９１、０．８ｐｈｒのＩｒｇａｎｏｘ  １０１０、０．８ｐｈｒのＩｒｇａｎｏｘ  ＰＳ  ８０２および０．３ｐｈｒのＩｒｇａｆｏｓ  １６８で構成させる。
【０１２６】
そのフィルムにコロナによる処理をカレンダー巻き付けステーションの上流で受けさせた後、その面に接着剤であるＲｉｋｉｄｙｎｅ  ＢＤＦ  ５０５を２３ｇ／ｍ２の塗布率で塗布する（Ｄｅｓｍｏｄｕｒ  Ｚ  ４４７０  ＭＰＡ／Ｘを固体含有量を基準にして計算して接着剤１００重量部当たり１重量％添加した）。その接着剤を加熱用トンネル内で乾燥させたが、その間に化学的架橋が起こり、そしてその乾燥器の終点の所でそれを巻き上げてジャンボロールにし、１週間後、それの未被覆面に穏やかなコロナ処理を受けさせ、そして巻き戻す段階で直線長が２５ｍのログロールを生じさせた。そのログロールを１００℃のオーブンに入れて１時間貯蔵する。そのログロールを若干切れ味の悪い回転式刃（丸刃）で分割して幅が１５ｍｍのロールを生じさせることで、それの細切りを実施する。
【０１２７】
このラッピングホイルは特性の均衡が取れていることを特徴とし、それの表面は若干つや消しである。保持力は２０００分間以上である（その時点で測定を止めた）。破断伸びはサンプルを刃で細切りした場合よりも３６％低い。巻き戻し力はサンプルに条件付けを受けさせなかった場合よりも２５％高い。
【実施例４】
【０１２８】
下記の変更を伴わせて調製を実施例１に示した如く実施する：コンパウンドを１００ｐｈｒの重合体Ａ、１２０ｐｈｒのＭａｇｎｉｆｉｎ  Ｈ  ５  ＧＶ、１０ｐｈｒのＦｌａｍｍｒｕβ  １０１、２ｐｈｒのＩｒｇａｎｏｘ  １０１０、１．０ｐｈｒのＩｒｇａｎｏｘ  ＰＳ  ８０２および０．４ｐｈｒのＩｒｇａｆｏｓ  １６８で構成させる。
【０１２９】
そのフィルムを１週間貯蔵した後、片面に炎による前処理を受けさせ、そしてＡｉｒｆｌｅｘ  ＥＡＦ  ６０による被覆を３０ｇ／ｍ２の塗布率（乾燥塗布率）で受けさせる。そのウエブを最初にＩＲランプで乾燥させた後、１００℃のトンネル内で完全に乾燥させる。その後、そのテープを巻き上げてジャンボロール（大型ロール）にする。さらなる加
工では、そのジャンボロールを巻き戻し、巻き戻し力を高める目的で、そのラッピングホイルの未被覆面に弱いコロナ処理を細切り機械内で受けさせた後、切れ味の悪い破壊切断（ｂｌｕｎｔ  ｃｒｕｓｈ  ｃｕｔｔｉｎｇ）で加工することで、１．５インチ（内径が３７ｍｍ）の中心部上に長さが３３ｍで幅が１９ｍｍのロールを生じさせる。破断伸びはサンプルを刃で細切りした場合よりも４８％低い。巻き戻し力はサンプルにコロナ処理を受けさせなかった場合よりも６０％高い。取り付けに関して、２本の指を中心部の中に入れることができ、そのことから、巻き付けは実施例１に比べて容易である。
【実施例５】
【０１３０】
水中顆粒を伴うピン押出し加工機（Ｂｕｓｓ）を用いてカーボンブラックが入っていないコンパウンドを製造する。このコンパウンドを乾燥させた後、コンクリートミキサーを用いて、それをカーボンブラックマスターバッチと混合する。
【０１３１】
下記の配合を用いて、担体フィルムをブローンフィルム押出し加工ラインで製造する：重合体Ｂを１００ｐｈｒ、水滑石１５μを１００ｐｈｒ、Ｒａｖｅｎ  ２２が５０％でポリエチレンが５０％のマスターバッチを２０ｐｈｒ、Ｉｒｇａｎｏｘ  １０７６を０．８ｐｈｒ、Ｉｒｇａｎｏｘ  ＰＳ  ８００を０．８ｐｈｒ、Ｕｌｔｒａｎｏｘ  ６２６を０．２ｐｈｒおよびＮａｕｇａｒｄ  ＸＬ−１を０．６ｐｈｒ。
【０１３２】
フィルムバブルを細切りして三角形に開くことで平らなウエブを生じさせ、それを熱硬化ステーションに導き、片面にコロナ処理を受けさせた後、後結晶化を起こさせる目的で１週間貯蔵する。均一化（ライが平らである状態を改善）の目的で、前記フィルムを被覆ライン上の５本の予熱用ロール上に導き、感圧接着剤を用いる以外は実施例１と同じ方法で被覆を実施した後、そのログロールに条件付けを６５℃で５時間受けさせ、そして細切りを実施例１と同様に実施する。
【０１３３】
そのフィルムは、熱硬化を受けさせないと、乾燥操作中に顕著な収縮を示す（幅方向に５％、長さ方向は測定しなかった）。その新しく生じさせたフィルムのライが平らである状態は良好であり、それに被覆を押出し加工直後に受けさせたが、不幸なことに、そのロールを２３℃で３週間貯蔵すると、それは既に顕著なテレスコーピングを起こした。また、そのログロールに条件付け（７０℃で１０時間）を受けさせても、そのような問題をなくすことはできない。
【０１３４】
その後、そのフィルムに被覆を受けさせる前にそれを１週間貯蔵し、その時点でロールが示したテレスコーピングはほんの僅かであったが、被覆過程中にライが平らである状態は非常に劣りかつ接着剤の塗布が非常に不規則であったことから、予熱用ロールをラインに取り付けた。
【０１３５】
このフィルムは耐熱性が良好であることを特徴とする、即ちそれを１７０℃で更に３０分間貯蔵した時に溶融することも脆くなることもない。
【実施例６】
【０１３６】
下記の変更を伴わせて製造を実施例１に示した如く実施する：フィルムに下記を含有させる：重合体Ｃを８０ｐｈｒ、Ｅｓｃｏｒｅｎｅ  ＵＬ  ００１１９を２０ｐｈｒ、Ｋｉｓｕｍａ  ５  Ａを１３０ｐｈｒ、Ｆｌａｍｍｒｕβ  １０１を１５ｐｈｒ、Ｉｒｇａｎｏｘ  １０１０を０．８ｐｈｒ、Ｉｒｇａｎｏｘ  ＰＳ  ８０２を０．８ｐｈｒおよびＩｒｇａｆｏｓ  １６８を０．３ｐｈｒ。
【０１３７】
この担体フィルムの片面にコロナ処理を受けさせた後、それを１週間貯蔵する。その前処理を受けさせておいた面を天然ゴムとシクロゴムと４，４’−ジイソシアナトジフェニ
ルメタン（溶媒：トルエン）を含有する接着促進剤層で０．６ｇ／ｍ２被覆した後、乾燥させる。コンマバー（ｃｏｍｍａ  ｂａｒ）を用いて前記接着剤の被膜に接着促進剤層を１８ｇ／ｍ２の塗布率（固体を基準）で直接塗布する。前記接着剤は天然ゴム接着剤をｎ−ヘキサンに固体含有量が３０重量パーセントになるように入れることで生じさせた溶液で構成されている。その固体は５０部の天然ゴム、１０部の酸化亜鉛、３部のロジン、６部のアルキルフェノール樹脂、１７部のテルペン−フェノール樹脂、１２部のポリ−β−ピネン樹脂、１部のＩｒｇａｎｏｘ  １０７６抗酸化剤および２部の鉱油で構成されている。その結果として生じた被膜を１００℃の乾燥用トンネル内で乾燥させる。それの直ぐ下流で鋭利な刃を有するナイフバーが１９ｍｍの距離の所に位置することを特徴とする複合自動細切り装置で前記フィルムを細切りすることで標準的な接着テープ用コア（３インチ）上にロールを生じさせる。
【０１３８】
このラッピングホイルは充填材の分率が高いにも拘らず柔軟性が非常に高いことを特徴とするが、このことは１％伸び時の力値が低いことで明らかである。このラッピングホイルが示す機械的特性は可塑化ＰＶＣ製ワインディングテープのそれに類似していたが、難燃性および熱安定性の点では優れている。保持力は１５００分でありそして３０ｍ／分（３００ｍｍ／分ではなく）の時の巻き戻し力は５．０Ｎ／ｃｍである。フォギング値は６２％である（恐らくは鉱油が接着剤に入っていた結果として）。前記ロールはロール直径が大きいことからワインディングボード（ｗｉｎｄｉｎｇ  ｂｏａｒｄ）とケーブルハーネスの間を通して引き抜くことができるとしても、斜め方向であり、その結果として、巻いた物にしわが生じる可能性がある。
【０１３９】
【表６】
2007510012.tif 000007
【０１４０】
比較実施例１
Ｆｌａｍｍｒｕβ  １０１の代わりにＰｒｉｎｔｅｘ  ２５を用いる以外は実施例１に示したようにして比較実施例１のホイルを製造する。
比較実施例２
Ｆｌａｍｍｒｕβ  １０１の代わりにＦａｒｂｒｕβ  ＦＷ  ２００を用いる以外は実施例１に示したようにして比較実施例２のホイルを製造する。
比較実施例３
Ｓｉｎｇａｐｏｒｅ  Ｐｌａｓｔｉｃ  Ｐｒｏｄｕｃｔｓ  Ｐｔｅから名称Ｆ２１０４Ｓの下で得た絶縁テープ用の通常のフィルムを用いて被覆を実施する。この製造業者によれば、前記フィルムは下記を含有する：Ｋ値が６３から６５の懸濁ＰＶＣを約１００ｐｈｒ（樹脂１００部当たりの部数）、ＤＯＰ（フタル酸ジ−２−エチルヘキシル）を４３ｐｈｒ、三塩基性硫酸鉛（ＴＬＢ、安定剤）を５ｐｈｒ、粉砕チョーク（脂肪酸被膜を有するＢｕｋｉｔ  Ｂａｔｕ  Ｍｕｒａｈ  Ｍａｌｙａｓｉａ）を２５ｐｈｒ、ファーネスブラックを１ｐｈｒ、およびステアリン酸（滑剤）を０．３ｐｈｒ。公称厚みは１００μｍでありそして表面は滑らかであるが艶消しである。
【０１４１】
片面にＦｏｕｒ  Ｐｉｌｌａｒｓ  Ｅｎｔｅｒｐｒｉｓｅ（台湾）の下塗り剤Ｙ０１（分析によりアクリレート修飾ＳＢＲゴムがトルエンに入っている）を塗布した後、その上にＦｏｕｒ  Ｐｉｌｌａｒｓ  Ｅｎｔｅｒｐｒｉｓｅ（台湾）の接着剤ＩＶ９（分析で測定可能な主成分：ＳＢＲおよび天然ゴム、テルペン樹脂およびアルキルフェノール樹脂がトルエンに入っている）を２３ｇ／ｍ２塗布する。乾燥器の直ぐ下流で鋭利な刃を有するナイフバーが２５ｍｍの距離の所に位置する複合自動スリッターを用いてフィルムを細切りしてロールにする。
【０１４２】
１０５℃で３０００時間後の破断時伸びは測定不能である、と言うのは、可塑剤が蒸発した結果として試験片が小さい片に崩壊したからである。８５℃で３０００時間の破断伸びは１５０％である。
比較実施例４
ＥＰ  １  ０９７  ９７６  Ａ１の実施例４を再加工する。
【０１４３】
コンパウンダーを用いて下記の原料をコンパウンドにし：Ｃａｔａｌｏｙ  ＫＳ−０２１  Ｐを８０ｐｈｒ、Ｅｖａｆｌｅｘ  Ｐ  １９０５を２０ｐｈｒ、Ｍａｇｓｈｉｚｕ  Ｎ−３を１００ｐｈｒ、Ｎｏｒｖａｅｘｃｅｌ  Ｆ−５を８ｐｈｒおよびＳｅａｓｔ  ３Ｈを２ｐｈｒ、そしてそのコンパウンドを顆粒にしたが、混合時間を２分間にする。
【０１４４】
予備実験で、混合時間を４分間にするとコンパウンドのメルトインデックスが３０％高くなることが分かった（これは、ホスファイト系安定剤が存在していないことが理由か或はポリプロピレン重合体が示すメルトインデックスが極めて低いことが理由で機械的劣化がより大きかったことによる可能性がある）。充填材を前以て乾燥させておきそして混練り用コンパウンダーの上部に排気装置を存在させたが、混練り中に痛烈なホスフィン臭がライン上にもたらされる。
【０１４５】
その後、実施例６に記述した如き押出し加工（３基の押出し加工機全部に同じコンパウンドを供給）でスロットダイスを用いかつ冷却用ロールの厚みを０．２０ｍｍにし、押出し加工機の回転速度をフィルムの速度が２ｍ／分に到達するまで遅くして、担体フィルムの製造を行う。
【０１４６】
予備実験で、実施例６の場合と同様な３０ｍ／分の速度を達成するのは不可能であり、これは、圧力が過度（粘度が過度）なことが理由でラインが止まったことが理由である。さらなる予備実験で、フィルムの製造を１０ｍ／分で行い、流れ方向および横方向の物理的データは縦方向に強力に配向していることを示しており、このことは、被覆過程中に流れ方向の収縮率が２０％であったことで立証される。従って、速度を更に遅くして実験を繰り返し、そのようにすると技術的な欠陥はなくなった（斑点が存在しないことを包含）が、そのようなフィルムは経済的に受け入れられるものでない。
【０１４７】
接着剤（この接着剤の組成は再加工する実施例の元々の接着剤の組成と同様である）を
３０ｇ／ｍ２の塗布率で塗布する以外は実施例３と同じ様式で被覆を実施する。乾燥器の直ぐ下流で鋭利な刃を有するナイフバーを用いてフィルムを幅が２５ｍｍの片に分割しそして同じ操作で巻くことでロールにする。
【０１４８】
その自己接着性ワインディングテープは柔軟性が不足していることで注目される。実施例５または６と比較して、比較実施例２の剛性はそれぞれ４０３０％または１９０００％高い。
【０１４９】
公知のように、剛性は厚みと１％伸び時の力から容易に計算可能である（曲げ弾性率に比例）。それには赤燐が入っておりかつ厚みが比較的厚いことから、その試験片は非常に良好な防火性能を示す（注：ＬＯＩ値の測定では接着剤を有する厚みが０．２ｍｍのサンプルを用いる一方、その引用した特許に示されている３０％のＬＯＩは接着剤を伴わない厚みが３ｍｍの試験片を用いて得られたそれであった）。
比例実施例５
ＷＯ  ９７／０５２０６  Ａ１の実施例Ａを再加工する。
【０１５０】
そのコンパウンドの製造は記述されていない。従って、長さが５０ｃｍでＬ／Ｄ比が１：１０の実験室用２軸押出し加工機を用いて下記の成分を混合する：９．５９  ｐｈｒのＥｖａｔａｎｅ  ２８０５、８．３  ｐｈｒのＡｔｔａｎｅ  ＳＬ  ４１００、８２．２８  ｐｈｒのＥｖａｔａｎｅ  １００５  ＶＮ４、７４．３  ｐｈｒのＭａｒｔｉｎａｌ
９９２００−０８、１．２７  ｐｈｒのＩｒｇａｎｏｘ  １０１０、０．７１  ｐｈｒのＡＭＥＯ  Ｔ、３．７５ｐｈｒのブラックマスターバッチ（ＭＦＩ＝５０のポリエチレンを６０重量％とＦｕｒｎａｃｅ  Ｓｅａｓｔ  ３  Ｈを４０重量％用いて調製）、０．６  ｐｈｒのステアリン酸および０．６０  ｐｈｒのＬｕｗａｘ  ＡＬ  ３。
【０１５１】
前記コンパウンドを顆粒状にし、乾燥させた後、実験室のラインを用いてブロー加工することでフィルムバブルを生じさせ、それの両側を細く切る。実施例１に示されているようにして、そのフィルムをコロナで前処理した後に接着剤で覆う試みを行ったが、しかしながら、そのフィルムは横方向および流れ方向に過度の収縮を示し、かつ巻き戻し力が過度なことから４週間後にはロールの巻き戻しをほとんど全く行うことができなくなる。
【０１５２】
従って、その後、実施例６に示されているようにして、非極性ゴム接着剤を用いた被覆を行う試みを行ったが、そのフィルムは溶媒に敏感なことから、その試みは失敗である。この示した公開には接着剤による被覆は記述されていないが、接着特性が目的であることが記述されていることから、そのフィルムを対になった２個の回転式ナイフの各々の組の間でせん断をかけながら細長く切ることで幅が２５ｍｍの片を生じさせて、それを巻く。
【０１５３】
そのような自己接着性ワインディングテープは良好な柔軟性と難燃性を示すことを特徴とする。しかしながら、手による引き裂き性は充分でない。しかしながら、耐熱変形性が低いことから老化試験を実施した時に接着テープが溶融することが特に欠点である。その上、そのワインディングテープは結果として脆くなり、その結果として、ケーブル絶縁体の寿命をかなり短くしてしまう。そのように収縮する傾向が高いことは前記コンパウンドが示すメルトインデックスが充分でないことによる。その原料が示すメルトインデックスをより高くしたとしても、収縮率が結果としてずっと低くなるにも拘らず問題は同様である、と言うのは、この示した公開では、そのフィルムの軟化点が低いにも拘らず熱硬化が全く考えられていないからである。その製品が示す巻き戻し力は充分でないことから、それをワイヤーの束に付着させるのはほとんど不可能である。フォギング値は７３％である（恐らくはパラフィンワックスが原因）。
比較実施例６
ＷＯ  ００／７１６３４  Ａ１の実施例１を再加工する。
【０１５４】
下記の混合物をコンパウンダーで製造する：８０．８  ｐｈｒのＥＳＩ  ＤＥ  ２００、１９．２  ｐｈｒのＡｄｆｌｅｘ  ＫＳ  ３５９  Ｐ、３０．４  ｐｈｒの炭酸カルシウムマスターバッチＳＨ３、４．９  ｐｈｒのＰｅｔｒｏｔｈｅｎ  ＰＭ  ９２０４９、８．８  ｐｈｒの  酸化アンチモンＴＭＳおよび１７．６  ｐｈｒのＤＥ  ８３−Ｒ。
【０１５５】
実験室のキャスティングラインを用いて前記コンパウンドを加工して平らなフィルムにし、コロナで前処理し、ＪＢ  ７２０を用いた被覆を２０ｇ／ｍ２で行い、３インチの中心部を用いて巻くことでログロールを生じさせた後、固定式刃（手で進める）を用いた分割で細長く切る。
【０１５６】
このようなワインディングテープはＰＶＣ様の機械的挙動を示すことを特徴とする、即ち柔軟性が高くて手による引き裂き性が良好である。臭素置換難燃剤が用いられていることが欠点である。その上、９５℃以上の温度で示す耐熱変形度が低く、その結果として、そのようなフィルムは老化試験および適合性試験中に溶融する。
【０１５７】
【表７】
2007510012.tif 000008
【国際調査報告】
2007510012.tif 000009
2007510012.tif 000010
2007510012.tif 000011
2007510012.tif 000012
2007510012.tif 000013
2007510012.tif 000014